(57)【要約】【課題】本発明は経時安定性に優れたキサンテン染料溶解液を製造する方法を提供する。【解決手段】本発明に係る染料溶解液の製造方法は、  （ａ）キサンテン染料と、  （ｂ）有機酸の塩及びケイ素原子含有化合物からなる群より選ばれる少なくとも１種、とを、有機溶媒存在下で撹拌する工程を含むことを特徴とする。【選択図】なし【特許請求の範囲】
【請求項１】
（ａ）キサンテン染料と、
（ｂ）有機酸の塩及びケイ素原子含有化合物からなる群より選ばれる少なくとも１種、とを、有機溶媒存在下で撹拌する工程を含む染料溶解液の製造方法。
【請求項２】
前記撹拌工程後、さらに固液分離工程を含む請求項１記載の染料溶解液の製造方法。
【請求項３】
前記有機酸が、脂肪族カルボン酸、芳香族カルボン酸、脂肪族スルホン酸、脂環系スルホン酸、芳香族スルホン酸、下記式（ｈ１）で表される化合物、及び下記式（ｈ２）で表される化合物から選ばれる少なくとも１種であり、前記脂肪族カルボン酸、前記芳香族カルボン酸、前記脂肪族スルホン酸及び前記芳香族スルホン酸を構成する酸性プロトン以外の水素原子は、ハロゲン原子またはヒドロキシ基で置換されていてもよく、前記脂肪族カルボン酸、脂肪族スルホン酸、及び前記脂環系スルホン酸を構成する−ＣＨ2−は、−ＣＯ−で置換されていてもよい、請求項１又は２記載の染料溶解液の製造方法。
【化１】
2017128709.tif 000095
［式（ｈ１）中、Ｘh1及びＸh2は、互いに独立に、フッ素原子又は炭素数１〜４のフッ化アルキル基を表すか、又は、Ｘh1とＸh2とが結合して炭素数２〜４のフッ化アルカンジイル基を形成する。
式（ｈ２）中、Ｘh3〜Ｘh5は、互いに独立に、フッ素原子又は炭素数１〜４のフッ化アルキル基を表す。］
【請求項４】
前記ケイ素原子含有化合物が、下記式（ｊ）で表される化合物である請求項１〜３のいずれか１項記載の染料溶解液の製造方法。
【化２】
2017128709.tif 000096
［式（ｊ）中、
Ｒh1は、水素原子、ヒドロキシ基、炭素数１〜４のアルキル基又は炭素数１〜４のアルコキシ基を表し、複数のＲh1は、それぞれ同一であっても異なっていてもよい。
Ｒh2は、１価の置換基を表す。］
【請求項５】
前記有機溶媒が、アルキレングリコールモノアルキルエーテルのカルボン酸エステル、ケトン性カルボニル基を有する脂肪族アルコール、又はこれらの混合溶媒である請求項１〜４のいずれか１項記載の染料溶解液の製造方法。
【請求項６】
前記キサンテン染料が下記式（１ａ）で表される請求項１〜５のいずれか１項記載の染料溶解液の製造方法。
【化３】
2017128709.tif 000097
［式（１ａ）中、
Ｒ1〜Ｒ4は、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表す。
＊−Ｒ50−Ｓｉ（Ｒ29）3          （ｉｉ）
（式（ｉｉ）中、Ｒ29は水素原子、ヒドロキシ基、炭素数１〜４のアルキル基又は炭素数１〜４のアルコキシ基を表し、複数のＲ29は、それぞれ同一であっても異なっていてもよい。
Ｒ50は、炭素数１〜１０のアルカンジイル基を表し、該アルカンジイル基を構成する−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
Ｒ1〜Ｒ4において、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1及びＲ2は、一緒になって窒素原子を含む環を形成してもよく、Ｒ3及びＲ4は、一緒になって窒素原子を含む環を形成してもよい。ただし、隣接する−ＣＨ2−が同時に同種の基に置換されることはなく、また末端の−ＣＨ2−が置換されることもない。
Ｒ5は、−ＯＨ、−ＳＯ3-、−ＳＯ3Ｈ、−ＳＯ3-Ｚ+、−ＣＯ2Ｈ、−ＣＯ2-Ｚ+、−ＣＯ2Ｒ8、−ＳＯ3Ｒ8又は−ＳＯ2ＮＲ9Ｒ10を表す。
Ｒ6及びＲ7は、互いに独立に、水素原子又は炭素数１〜６のアルキル基を表す。
ｍは、０〜５の整数を表す。ｍが２以上のとき、複数のＲ5は同一であっても異なってもよい。
ａは、０又は１の整数を表す。
Ｘは、ハロゲン原子を表す。
Ｚ+は、+Ｎ（Ｒ11）4、Ｎａ+又はＫ+を表し、４つのＲ11は同一であっても異なってもよい。
Ｒ8は、炭素数１〜２０の１価の飽和炭化水素基を表し、該飽和炭化水素基に含まれる水素原子は、ハロゲン原子で置換されていてもよい。
Ｒ9及びＲ10は、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9及びＲ10は、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11は、水素原子、炭素数１〜２０の１価の飽和炭化水素基又は炭素数７〜１０のアラルキル基を表す。］
【請求項７】
前記キサンテン染料が、下記式（１ｄ）で表される化合物である請求項１〜６のいずれか１項記載の染料溶解液の製造方法。
【化４】
2017128709.tif 000098
［式（１ｄ）中、
Ｒ1d〜Ｒ4dは、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表し、Ｒ1d〜Ｒ4dのうち少なくとも１つは式（ｉｉ）で表される基である。
＊−Ｒ50−Ｓｉ（Ｒ29）3          （ｉｉ）
（式（ｉｉ）中、Ｒ29は水素原子、ヒドロキシ基、炭素数１〜４のアルキル基又は炭素数１〜４のアルコキシ基を表し、複数のＲ29は、それぞれ同一であっても異なっていてもよい。
Ｒ50は炭素数１〜１０のアルカンジイル基を表し、該アルカンジイル基を構成する−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
Ｒ1d〜Ｒ4dにおいて、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1d及びＲ2dは、一緒になって窒素原子を含む環を形成してもよく、Ｒ3d及びＲ4dは、一緒になって窒素原子を含む環を形成してもよい。ただし、隣接する−ＣＨ2−が同時に同種の基に置換されることはなく、また末端の−ＣＨ2−が置換されることもない。
Ｒ5dは、−ＯＨ、−ＳＯ3-、−ＳＯ3Ｈ、−ＳＯ3-Ｚｄ+、−ＣＯ2Ｈ、−ＣＯ2-Ｚｄ+、−ＣＯ2Ｒ8d、−ＳＯ3Ｒ8d又は−ＳＯ2ＮＲ9dＲ10dを表す。
Ｒ6d及びＲ7dは、互いに独立に、水素原子又は炭素数１〜６のアルキル基を表す。
ｍｄは、０〜５の整数を表す。ｍｄが２以上のとき、複数のＲ5dは同一であっても異なってもよい。
ｄは、０又は１の整数を表す。
Ｘｄは、ハロゲン原子を表す。
Ｚｄ+は、+Ｎ（Ｒ11d）4、Ｎａ+又はＫ+を表し、４つのＲ11dは同一であっても異なってもよい。
Ｒ8dは、炭素数１〜２０の１価の飽和炭化水素基を表し、該飽和炭化水素基に含まれる水素原子は、ハロゲン原子で置換されていてもよい。
Ｒ9d及びＲ10dは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9d及びＲ10dは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11dは、水素原子、炭素数１〜２０の１価の飽和炭化水素基又は炭素数７〜１０のアラルキル基を表す。］
【請求項８】
請求項１〜７のいずれか１項記載の染料溶解液と、樹脂（Ｂ）と、重合性化合物（Ｃ）と、重合開始剤（Ｄ）とを含むことを特徴とする着色硬化性樹脂組成物。
【請求項９】
請求項８記載の着色硬化性樹脂組成物から形成されたカラーフィルタ。
【請求項１０】
請求項９記載のカラーフィルタを含む表示装置。
【発明の詳細な説明】
【技術分野】
【０００１】
本発明は染料溶解液の製造方法に関するものである。
【背景技術】
【０００２】
例えば、繊維材料、液晶表示装置、インクジェット等の分野では、反射光又は透過光を利用して色表示するために染料が使用されている。このような染料としては、例えば、キサンテン骨格を有する、下記式（Ｒｂ）で表されるローダミンＢが広く知られている（非特許文献１）。
【０００３】
【化１】
2017128709.tif 000002
【先行技術文献】
【非特許文献】
【０００４】
【非特許文献１】細田豊著「新染料化学」、（株）技報堂、１版、１９７３年５月、２７４頁
【発明の概要】
【発明が解決しようとする課題】
【０００５】
上記の用途にキサンテン染料を用いる際、均一に着色を施す観点から、キサンテン染料は、通常、有機溶媒に溶解された溶液の状態で使用されている。しかしキサンテン染料自体、有機溶媒に溶けにくく、またキサンテン染料含有溶液をそのままの状態で保存すると、１週間程度であっても、経時変化により析出物が生じることがわかった。析出物を含む染料溶解液を上記用途に使用することはできず、問題であった。
【０００６】
この様な状況下、本発明は、経時安定性に優れたキサンテン染料溶解液を製造する方法を提供することを発明の課題とする。
【課題を解決するための手段】
【０００７】
本発明は、以下の点に要旨を有するものである。
［１］（ａ）キサンテン染料と、（ｂ）有機酸の塩及びケイ素原子含有化合物からなる群より選ばれる少なくとも１種、とを、有機溶媒存在下で撹拌する工程を含むことを特徴とする染料溶解液の製造方法。
［２］前記撹拌工程後、さらに固液分離工程を含む［１］記載の染料溶解液の製造方法。［３］前記有機酸が、脂肪族カルボン酸、芳香族カルボン酸、脂肪族スルホン酸、脂環系スルホン酸、芳香族スルホン酸、下記式（ｈ１）で表される化合物、及び下記式（ｈ２）で表される化合物から選ばれる少なくとも１種であり、前記脂肪族カルボン酸、前記芳香族カルボン酸、前記脂肪族スルホン酸及び前記芳香族スルホン酸を構成する酸性プロトン以外の水素原子は、ハロゲン原子またはヒドロキシ基等で置換されていてもよく、前記脂肪族カルボン酸、脂肪族スルホン酸、及び前記脂環系スルホン酸を構成する−ＣＨ2−は、−ＣＯ−で置換されていてもよい、［１］又は［２］記載の染料溶解液の製造方法。
【０００８】
【化２】
2017128709.tif 000003
【０００９】
［式（ｈ１）中、Ｘh1及びＸh2は、互いに独立に、フッ素原子又は炭素数１〜４のフッ化アルキル基を表すか、又は、Ｘh1とＸh2とが結合して炭素数２〜４のフッ化アルカンジイル基を形成する。
式（ｈ２）中、Ｘh3〜Ｘh5は、互いに独立に、フッ素原子又は炭素数１〜４のフッ化アルキル基を表す。］
［４］前記ケイ素原子含有化合物が、下記式（ｊ）で表される化合物である［１］〜［３］のいずれか１項記載の染料溶解液の製造方法。
【００１０】
【化３】
2017128709.tif 000004
【００１１】
［式（ｊ）中、
Ｒh1は、水素原子、ヒドロキシ基、炭素数１〜４のアルキル基又は炭素数１〜４のアルコキシ基を表し、複数のＲh1は、それぞれ同一であっても異なっていてもよく、
Ｒh2は、１価の置換基を表す。］
［５］前記有機溶媒が、アルキレングリコールモノアルキルエーテルのカルボン酸エステル、ケトン性カルボニル基を有する脂肪族アルコール、又はこれらの混合溶媒である［１］〜［４］のいずれか１項記載の染料溶解液の製造方法。
［６］前記キサンテン染料が下記式（１ａ）で表される［１］〜［５］のいずれか１項記載の染料溶解液の製造方法。
【００１２】
【化４】
2017128709.tif 000005
【００１３】
［式（１ａ）中、
Ｒ1〜Ｒ4は、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表す。
＊−Ｒ50−Ｓｉ（Ｒ29）3          （ｉｉ）
（式（ｉｉ）中、Ｒ29は水素原子、ヒドロキシ基、炭素数１〜４のアルキル基又は炭素数１〜４のアルコキシ基を表し、複数のＲ29は、それぞれ同一であっても異なっていてもよい。
Ｒ50は、炭素数１〜１０のアルカンジイル基を表し、該アルカンジイル基を構成する−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は、窒素原子との結合手を表す。）
Ｒ1〜Ｒ4において、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1及びＲ2は、一緒になって窒素原子を含む環を形成してもよく、Ｒ3及びＲ4は、一緒になって窒素原子を含む環を形成してもよい。ただし、隣接する−ＣＨ2−が同時に同種の基に置換されることはなく、また末端の−ＣＨ2−が置換されることもない。
Ｒ5は、−ＯＨ、−ＳＯ3-、−ＳＯ3Ｈ、−ＳＯ3-Ｚ+、−ＣＯ2Ｈ、−ＣＯ2-Ｚ+、−ＣＯ2Ｒ8、−ＳＯ3Ｒ8又は−ＳＯ2ＮＲ9Ｒ10を表す。
Ｒ6及びＲ7は、互いに独立に、水素原子又は炭素数１〜６のアルキル基を表す。
ｍは、０〜５の整数を表す。ｍが２以上のとき、複数のＲ5は同一であっても異なってもよい。
ａは、０又は１の整数を表す。
Ｘは、ハロゲン原子を表す。
Ｚ+は、+Ｎ（Ｒ11）4、Ｎａ+又はＫ+を表し、４つのＲ11は同一であっても異なってもよい。
Ｒ8は、炭素数１〜２０の１価の飽和炭化水素基を表し、該飽和炭化水素基に含まれる水素原子は、ハロゲン原子で置換されていてもよい。
Ｒ9及びＲ10は、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9及びＲ10は、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11は、水素原子、炭素数１〜２０の１価の飽和炭化水素基又は炭素数７〜１０のアラルキル基を表す。］
［７］前記キサンテン染料が、下記式（１ｄ）で表される化合物である［１］〜［６］のいずれか１項記載の染料溶解液の製造方法。
【００１４】
【化５】
2017128709.tif 000006
【００１５】
［式（１ｄ）中、
Ｒ1d〜Ｒ4dは、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表し、Ｒ1d〜Ｒ4dのうち少なくとも１つは式（ｉｉ）で表される基である。
＊−Ｒ50−Ｓｉ（Ｒ29）3          （ｉｉ）
（式（ｉｉ）中、Ｒ29は水素原子、ヒドロキシ基、炭素数１〜４のアルキル基又は炭素数１〜４のアルコキシ基を表し、複数のＲ29は、それぞれ同一であっても異なっていてもよい。
Ｒ50は炭素数１〜１０のアルカンジイル基を表し、該アルカンジイル基を構成する−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
Ｒ1d〜Ｒ4dにおいて、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1d及びＲ2dは、一緒になって窒素原子を含む環を形成してもよく、Ｒ3d及びＲ4dは、一緒になって窒素原子を含む環を形成してもよい。ただし、隣接する−ＣＨ2−が同時に同種の基に置換されることはなく、また末端の−ＣＨ2−が置換されることもない。
Ｒ5dは、−ＯＨ、−ＳＯ3-、−ＳＯ3Ｈ、−ＳＯ3-Ｚｄ+、−ＣＯ2Ｈ、−ＣＯ2-Ｚｄ+、−ＣＯ2Ｒ8d、−ＳＯ3Ｒ8d又は−ＳＯ2ＮＲ9dＲ10dを表す。
Ｒ6d及びＲ7dは、互いに独立に、水素原子又は炭素数１〜６のアルキル基を表す。
ｍｄは、０〜５の整数を表す。ｍｄが２以上のとき、複数のＲ5dは同一であっても異なってもよい。
ｄは、０又は１の整数を表す。
Ｘｄは、ハロゲン原子を表す。
Ｚｄ+は、+Ｎ（Ｒ11d）4、Ｎａ+又はＫ+を表し、４つのＲ11dは同一であっても異なってもよい。
Ｒ8dは、炭素数１〜２０の１価の飽和炭化水素基を表し、該飽和炭化水素基に含まれる水素原子は、ハロゲン原子で置換されていてもよい。
Ｒ9d及びＲ10dは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9d及びＲ10dは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11dは、水素原子、炭素数１〜２０の１価の飽和炭化水素基又は炭素数７〜１０のアラルキル基を表す。］
［８］［１］〜［７］のいずれか１項記載の染料溶解液と、樹脂（Ｂ）と、重合性化合物（Ｃ）と、重合開始剤（Ｄ）とを含むことを特徴とする着色硬化性樹脂組成物。
［９］［８］記載の着色硬化性樹脂組成物から形成されたカラーフィルタ。
［１０］［９］記載のカラーフィルタを含む表示装置。
【発明の効果】
【００１６】
本発明に係る染料溶解液の製造方法によれば、得られる染料溶液において、経時変化に伴う異物の発生を抑制できるため、経時変化に対して安定的である。そのため、製造される染料溶解液は着色硬化性組成物用の染料等、幅広い用途に適用することができる。
【発明を実施するための形態】
【００１７】
本発明に係る染料溶解液の製造方法は、
（ａ）キサンテン染料と、
（ｂ）有機酸の塩及びケイ素原子含有化合物からなる群より選ばれる少なくとも１種、とを、有機溶媒存在下で撹拌する工程を含むことを特徴とする。
キサンテン染料（ａ）を、有機酸の塩及びケイ素原子含有化合物からなる群より選ばれる少なくとも１種である（ｂ）と撹拌することにより、キサンテン染料（ａ）単独では奏し得なかった経時安定性の効果を発揮することができる。
【００１８】
＜染料溶解液の製造方法＞
本発明で取得される染料溶解液とは、（ａ）キサンテン染料と、（ｂ）有機酸の塩及びケイ素原子含有化合物からなる群より選ばれる少なくとも１種、及び有機溶媒を含むものである。そして、この染料溶解液は、（ａ）キサンテン染料と、（ｂ）有機酸の塩及びケイ素原子含有化合物からなる群より選ばれる少なくとも１種とを、有機溶媒存在下で撹拌することにより得られる。
【００１９】
＜キサンテン染料（ａ）＞
本発明で使用されるキサンテン染料（ａ）は、分子内にキサンテン骨格を有する化合物を含む染料であり、キサンテン染料（ａ）としては、式（１ａ）で表される化合物（以下、「化合物（１ａ）」という場合がある。）を含む染料が好ましい。化合物（１ａ）は、その互変異性体であってもよい。
【００２０】
【化６】
2017128709.tif 000007
【００２１】
［式（１ａ）中、
Ｒ1〜Ｒ4は、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表す。
＊−Ｒ50−Ｓｉ（Ｒ29）3          （ｉｉ）
（Ｒ29は水素原子、ヒドロキシ基、炭素数１〜４のアルキル基又は炭素数１〜４のアルコキシ基を表し、複数のＲ29は、それぞれ同一であっても異なっていてもよい。
Ｒ50は炭素数１〜１０のアルカンジイル基を表し、該アルカンジイル基を構成する−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
Ｒ1〜Ｒ4において、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1及びＲ2は、一緒になって窒素原子を含む環を形成してもよく、Ｒ3及びＲ4は、一緒になって窒素原子を含む環を形成してもよい。ただし、隣接する−ＣＨ2−が同時に同種の基に置換されることはなく、また末端の−ＣＨ2−が置換されることもない。
Ｒ5は、−ＯＨ、−ＳＯ3-、−ＳＯ3Ｈ、−ＳＯ3-Ｚ+、−ＣＯ2Ｈ、−ＣＯ2-Ｚ+、−ＣＯ2Ｒ8、−ＳＯ3Ｒ8又は−ＳＯ2ＮＲ9Ｒ10を表す。
Ｒ6及びＲ7は、互いに独立に、水素原子又は炭素数１〜６のアルキル基を表す。
ｍは、０〜５の整数を表す。ｍが２以上のとき、複数のＲ5は同一であっても異なってもよい。
ａは、０又は１の整数を表す。
Ｘは、ハロゲン原子を表す。
Ｚ+は、+Ｎ（Ｒ11）4、Ｎａ+又はＫ+を表し、４つのＲ11は同一であっても異なってもよい。
Ｒ8は、炭素数１〜２０の１価の飽和炭化水素基を表し、該飽和炭化水素基に含まれる水素原子は、ハロゲン原子で置換されていてもよい。
Ｒ9及びＲ10は、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9及びＲ10は、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11は、水素原子、炭素数１〜２０の１価の飽和炭化水素基又は炭素数７〜１０のアラルキル基を表す。］
【００２２】
式（１ａ）において、−ＳＯ3-が存在する場合、その数は１個である。
【００２３】
Ｒ1〜Ｒ4における炭素数６〜１０の１価の芳香族炭化水素基としては、例えば、フェニル基、トルイル基、キシリル基、メシチル基、プロピルフェニル基及びブチルフェニル基等が挙げられる。
該炭素数６〜１０の１価の芳香族炭化水素基は置換基を有していてもよい。該芳香族炭化水素基が有していてもよい置換基としては、ハロゲン原子、−Ｒ8、−ＯＨ、−ＯＲ8、−ＳＯ3-、−ＳＯ3Ｈ、−ＳＯ3-Ｚ+、−ＣＯ2Ｈ、−ＣＯ2Ｒ8、−ＳＲ8、−ＳＯ2Ｒ8、−ＳＯ3Ｒ8又は−ＳＯ2ＮＲ9Ｒ10が挙げられ、これらの置換基が芳香族炭化水素基に含まれる水素原子を置換していることが好ましい。これらの中でも、置換基としては、−Ｒ8、−ＳＯ3-、−ＳＯ3Ｈ、−ＳＯ3-Ｚ+及び−ＳＯ2ＮＲ9Ｒ10が好ましく、−Ｒ8、−ＳＯ3-Ｚ+及び−ＳＯ2ＮＲ9Ｒ10がより好ましい。この場合の−Ｒ8としては、炭素数１〜１０の１価の飽和炭化水素基がより好ましく、炭素数１〜５のアルキル基がさらに好ましい。またこの場合の−ＳＯ3-Ｚ+としては、−ＳＯ3-+Ｎ（Ｒ11）4が好ましい。
【００２４】
Ｒ1〜Ｒ4及びＲ8〜Ｒ11における炭素数１〜２０の１価の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基、イコシル基等の直鎖状アルキル基；イソプロピル基、イソブチル基、イソペンチル基、ネオペンチル基、２−エチルヘキシル基等の分岐鎖状アルキル基；シクロプロピル基、シクロペンチル基、シクロヘキシル基、シクロヘプチル基、シクロオクチル基、トリシクロデシル基等の炭素数３〜２０の脂環式飽和炭化水素基が挙げられる。
該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
【００２５】
該飽和炭化水素基に含まれる−ＣＨ2−が、−Ｏ−で置換された基としては、例えば、以下のものが挙げられる（＊は結合手を表す）。
【００２６】
【化７】
2017128709.tif 000008
【００２７】
該飽和炭化水素基に含まれる−ＣＨ2−が、−ＣＯ−で置換された基としては、例えば、以下のものが挙げられる（＊は結合手を表す）。
【００２８】
【化８】
2017128709.tif 000009
【００２９】
該飽和炭化水素基に含まれる−ＣＨ2−が、−ＮＲ11−で置換された基としては、例えば、以下のものが挙げられる（＊は結合手を表す）。
【００３０】
【化９】
2017128709.tif 000010
【００３１】
該飽和炭化水素基に含まれる−ＣＨ2−が、−ＯＣＯ−で置換された基としては、例えば、以下のものが挙げられる（＊は結合手を表す）。
【００３２】
【化１０】
2017128709.tif 000011
【００３３】
該飽和炭化水素基に含まれる−ＣＨ2−が、−ＣＯＯ−で置換された基としては、例えば、以下のものが挙げられる（＊は結合手を表す）。
【００３４】
【化１１】
2017128709.tif 000012
【００３５】
該飽和炭化水素基に含まれる−ＣＨ2−が、−ＯＣＯＮＨ−で置換された基としては、例えば、以下のものが挙げられる（＊は結合手を表す）。
【００３６】
【化１２】
2017128709.tif 000013
【００３７】
該飽和炭化水素基に含まれる−ＣＨ2−が、−ＮＨＣＯＯ−で置換された基としては、例えば、以下のものが挙げられる（＊は結合手を表す）。
【００３８】
【化１３】
2017128709.tif 000014
【００３９】
該飽和炭化水素基に含まれる−ＣＨ2−が、−ＣＯＮＨ−で置換された基としては、例えば、以下のものが挙げられる（＊は結合手を表す）。
【００４０】
【化１４】
2017128709.tif 000015
【００４１】
該飽和炭化水素基に含まれる−ＣＨ2−が、−ＮＨＣＯ−で置換された基としては、例えば、以下のものが挙げられる（＊は結合手を表す）。
【００４２】
【化１５】
2017128709.tif 000016
【００４３】
Ｒ1〜Ｒ4における該飽和炭化水素基に含まれる水素原子は、例えば、置換基としての炭素数６〜１０の芳香族炭化水素基又はハロゲン原子で置換されていてもよい。Ｒ1〜Ｒ4の飽和炭化水素基の水素原子を置換していてもよい炭素数６〜１０の芳香族炭化水素基としては、Ｒ1〜Ｒ4における炭素数６〜１０の芳香族炭化水素基として例示した基と同様の基が挙げられる。
Ｒ9及びＲ10における該飽和炭化水素基に含まれる水素原子は、例えば、置換基としてのヒドロキシ基又はハロゲン原子で置換されていてもよい。
【００４４】
Ｒ1及びＲ2が一緒になって形成する環、並びにＲ3及びＲ4が一緒になって形成する環としては、例えば、以下のものが挙げられる。
【００４５】
【化１６】
2017128709.tif 000017
【００４６】
−ＯＲ8としては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等のアルキルオキシ基等が挙げられる。
【００４７】
−ＣＯ2Ｒ8としては、例えば、メトキシカルボニル基、エトキシカルボニル基、プロポキシカルボニル基、ｔｅｒｔ−ブトキシカルボニル基、ヘキシルオキシカルボニル基及びイコシルオキシカルボニル基等のアルキルオキシカルボニル等が挙げられる。
【００４８】
−ＳＲ8としては、例えば、メチルスルファニル基、エチルスルファニル基、ブチルスルファニル基、ヘキシルスルファニル基、デシルスルファニル基及びイコシルスルファニル基等のアルキルスルファニル基等が挙げられる。
−ＳＯ2Ｒ8としては、例えば、メチルスルホニル基、エチルスルホニル基、ブチルスルホニル基、ヘキシルスルホニル基、デシルスルホニル基及びイコシルスルホニル基等のアルキルスルホニル基等が挙げられる。
−ＳＯ3Ｒ8としては、例えば、メトキシスルホニル基、エトキシスルホニル基、プロポキシスルホニル基、ｔｅｒｔ−ブトキシスルホニル基、ヘキシルオキシスルホニル基及びイコシルオキシスルホニル基等のアルキルオキシスルホニル基等が挙げられる。
【００４９】
−ＳＯ2ＮＲ9Ｒ10としては、例えば、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基及びＮ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基及びＮ，Ｎ−ヘプチルメチルスルファモイル基等のＮ，Ｎ−２置換スルファモイル基等が挙げられる。
【００５０】
Ｒ5としては、−ＣＯ2Ｈ、−ＣＯ2-Ｚ+、−ＣＯ2Ｒ8、−ＳＯ3-、−ＳＯ3-Ｚ+、−ＳＯ3Ｈ及び−ＳＯ2ＮＨＲ9が好ましく、−ＳＯ3-、−ＳＯ3-Ｚ+、−ＳＯ3Ｈ及び−ＳＯ2ＮＨＲ9がより好ましい。
ｍは、１〜４であることが好ましく、１又は２であることがより好ましい。
【００５１】
化合物（１ａ）としては、式（１ａ）において、（Ｒ5）m基で置換されるフェニル基が、式（Ｒ5−１）〜式（Ｒ5−３７）のいずれかである化合物が好ましく、式（Ｒ5−１）〜式（Ｒ5−２５）のいずれかである化合物がより好ましく、式（Ｒ5−１）〜式（Ｒ5−５）のいずれかである化合物がさらに好ましく、式（Ｒ5−１）である化合物がとりわけ好ましい。なお、式（Ｒ5−１）〜式（Ｒ5−３７）において、Ｒ40及びＲ41は、互いに独立に、炭素数１〜２０の１価の飽和炭化水素基を表し、好ましくは炭素数６〜１２の分岐鎖状アルキル基であり、より好ましくは２−エチルヘキシル基である。
【００５２】
【化１７】
2017128709.tif 000018
【００５３】
【化１８】
2017128709.tif 000019
【００５４】
Ｒ6及びＲ7における炭素数１〜６のアルキル基としては、上記で挙げたアルキル基のうち、炭素数１〜６の基が挙げられる。
Ｒ6及びＲ7としては、水素原子が好ましい。
【００５５】
Ｒ9及びＲ10は、窒素原子と一緒に３〜１０員含窒素複素環を表してもよい。該複素環としては、例えば、以下のものが挙げられる。
【００５６】
【化１９】
2017128709.tif 000020
【００５７】
Ｒ11における炭素数７〜１０のアラルキル基としては、ベンジル基、フェニルエチル基及びフェニルブチル基等が挙げられる。
【００５８】
Ｚ+は、+Ｎ（Ｒ11）4、Ｎａ+又はＫ+であり、好ましくは+Ｎ（Ｒ11）4である。
前記+Ｎ（Ｒ11）4としては、４つのＲ11のうち、少なくとも２つが炭素数５〜２０の１価の飽和炭化水素基であることが好ましい。また、４つのＲ11の合計炭素数は２０〜８０であることが好ましく、２０〜６０であることがより好ましい。化合物（１ａ）中に+Ｎ（Ｒ11）4が存在する場合、Ｒ11がこれらの基であると、化合物（１ａ）を含む本発明の着色硬化性樹脂組成物から、異物が少ないカラーフィルタを形成できる。
【００５９】
Ｘは、フッ素原子、塩素原子、臭素原子又はヨウ素原子などのハロゲン原子であり、好ましくは塩素原子又は臭素原子であり、より好ましくは塩素原子である。
【００６０】
ａは、０又は１であり、好ましくは０である。
【００６１】
また、Ｒ1〜Ｒ4は、下記式（ｉｉ）で表される基を表していてもよい。
＊−Ｒ50−Ｓｉ（Ｒ29）3          （ｉｉ）
（Ｒ29は、水素原子、ヒドロキシ基、炭素数１〜４のアルキル基又は炭素数１〜４のアルコキシ基を表し、複数のＲ29は、それぞれ同一であっても異なっていてもよい。
Ｒ50は、炭素数１〜１０のアルカンジイル基を表し、該アルカンジイル基を構成する−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
【００６２】
Ｒ29は、水素原子、ヒドロキシ基、炭素数１〜４のアルキル基又は炭素数１〜４のアルコキシ基を表し、複数のＲ29は、それぞれ同一であっても異なっていてもよい。
Ｒ29で表される炭素数１〜４のアルキル基としては、メチル基、エチル基、プロピル基及びブチル基が挙げられる。
Ｒ29で表される炭素数１〜４のアルコキシ基としては、メトキシ基、エトキシ基、プロポキシ基及びｔｅｒｔ−ブトキシ基等が挙げられる。
Ｒ29としては、ヒドロキシ基及び炭素数１〜４のアルコキシ基が好ましく、炭素数１〜４のアルコキシ基がより好ましく、メチル基、エチル基、メトキシ基及びエトキシ基がさらに好ましく、メトキシ基及びエトキシ基がとりわけ好ましい。
【００６３】
Ｒ50で表される炭素数１〜１０のアルカンジイル基としては、メチレン基、エチレン基、トリメチレン基、テトラメチレン基、ペンタメチレン基、ヘキサメチレン基、イソプロピレン基、イソブチレン基、２−メチルトリメチレン基、イソペンチレン基、イソヘキシレン基、イソオクチレン基及び２−エチルへキシレン基等が挙げられ、中でも好ましくは炭素数１〜６のアルカンジイル基が挙げられ、より好ましくは炭素数１〜４のアルカンジイル基が挙げられる。
【００６４】
Ｒ50で表される該アルカンジイル基を構成する−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
【００６５】
式（ｉｉ）で表される基としては、例えば、下記式（ｉｉ−１）〜（ｉｉ−２４）で表される基が挙げられる。
【００６６】
【化２０】
2017128709.tif 000021
【００６７】
【化２１】
2017128709.tif 000022
【００６８】
式（ｉｉ）中、Ｒ50を構成する−ＣＨ2−が−Ｏ−で置換された基としては、例えば、下記で表される基が挙げられる（＊は結合手を表す）。
【００６９】
【化２２】
2017128709.tif 000023
【００７０】
【化２３】
2017128709.tif 000024
【００７１】
式（ｉｉ）中、Ｒ50を構成する−ＣＨ2−が−ＣＯ−で置換された基としては、例えば、下記で表される基が挙げられる（＊は結合手を表す）。
【００７２】
【化２４】
2017128709.tif 000025
【００７３】
【化２５】
2017128709.tif 000026
【００７４】
式（ｉｉ）中、Ｒ50を構成する−ＣＨ2−が−ＮＲ11−で置換された基としては、例えば、下記で表される基が挙げられる（＊は結合手を表す）。
【００７５】
【化２６】
2017128709.tif 000027
【００７６】
【化２７】
2017128709.tif 000028
【００７７】
式（ｉｉ）中、Ｒ50を構成する−ＣＨ2−が−ＯＣＯ−で置換された基としては、例えば、下記で表される基が挙げられる（＊は結合手を表す）。
【００７８】
【化２８】
2017128709.tif 000029
【００７９】
【化２９】
2017128709.tif 000030
【００８０】
式（ｉｉ）中、Ｒ50を構成する−ＣＨ2−が−ＣＯＯ−で置換された基としては、例えば、下記で表される基が挙げられる（＊は結合手を表す）。
【００８１】
【化３０】
2017128709.tif 000031
【００８２】
【化３１】
2017128709.tif 000032
【００８３】
式（ｉｉ）中、Ｒ50を構成する−ＣＨ2−が−ＯＣＯＮＨ−で置換された基としては、例えば、下記で表される基が挙げられる（＊は結合手を表す）。
【００８４】
【化３２】
2017128709.tif 000033
【００８５】
【化３３】
2017128709.tif 000034
【００８６】
式（ｉｉ）中、Ｒ50を構成する−ＣＨ2−が−ＮＨＣＯＯ−で置換された基としては、例えば、下記で表される基が挙げられる（＊は結合手を表す）。
【００８７】
【化３４】
2017128709.tif 000035
【００８８】
【化３５】
2017128709.tif 000036
【００８９】
式（ｉｉ）中、Ｒ50を構成する−ＣＨ2−が−ＣＯＮＨ−で置換された基としては、例えば、下記で表される基が挙げられる（＊は結合手を表す）。
【００９０】
【化３６】
2017128709.tif 000037
【００９１】
【化３７】
2017128709.tif 000038
【００９２】
式（ｉｉ）中、Ｒ50を構成する−ＣＨ2−が−ＮＨＣＯ−で置換された基としては、例えば、下記で表される基が挙げられる（＊は結合手を表す）。
【００９３】
【化３８】
2017128709.tif 000039
【００９４】
【化３９】
2017128709.tif 000040
【００９５】
化合物（１ａ）が式（ｉｉ）で表される置換基を有する場合、式（ｉｉ）としては、Ｒ29がヒドロキシ基又は炭素数１〜４のアルコキシ基であるものが好ましく、Ｒ29がヒドロキシ基又は炭素数１〜４のアルコキシ基であってＲ50が炭素数１〜１０のアルカンジイル基である置換基がより好ましく、下記式（ｉ）で表される置換基がさらに好ましい。
【００９６】
【化４０】
2017128709.tif 000041
【００９７】
（式（ｉ）中、
ｎは、１〜８の整数を表し、
Ｒ12は、水素原子又は炭素数１〜４のアルキル基を表し、複数のＯＲ12は、それぞれ同一であっても異なっていてもよい。
＊は、窒素原子との結合手を表す。）
【００９８】
ｎは、好ましくは１〜６であり、より好ましくは１〜５であり、更に好ましくは１〜４である。
【００９９】
Ｒ12で表される炭素数１〜４のアルキル基としては、メチル基、エチル基、プロピル基、ブチル基が挙げられる。
Ｒ12としては、水素原子、メチル基、エチル基、プロピル基が好ましく、水素原子、メチル基、エチル基がより好ましい。
【０１００】
式（ｉ）で表される基としては、例えば、下記式（ｉ−１）〜（ｉ−１２）で表される基が挙げられる。式（ｉ）で表される基としては、式（ｉ−２）で表される基、式（ｉ−３）で表される基、式（ｉ−５）で表される基、式（ｉ−６）で表される基が好ましく、より好ましくは式（ｉ−３）で表される基である。
【０１０１】
【化４１】
2017128709.tif 000042
【０１０２】
式（１ａ）で表される化合物は、Ｒ1〜Ｒ4における式（ｉｉ）で表される基の有無により、式（ｉｉ）で表される置換基を有しない下記式（１ａ−１）で表される化合物と、式（ｉｉ）で表される置換基を有する下記式（１ａ−２）で表される化合物に分類できる。以下、下記式（１ａ−１）で表される化合物と、下記式（１ａ−２）で表される化合物それぞれにおけるより好ましい化合物について詳述する。
【０１０３】
【化４２】
2017128709.tif 000043
【０１０４】
式（１ａ−１）：
前記式（１ａ）において、Ｒ1〜Ｒ4が、互いに独立に、水素原子、置換基を有していてもよい炭素数１〜２０の１価の飽和炭化水素基又は置換基を有していてもよい炭素数６〜１０の１価の芳香族炭化水素基を表し、Ｒ1〜Ｒ4において、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1及びＲ2は、一緒になって窒素原子を含む環を形成してもよく、Ｒ3及びＲ4は、一緒になって窒素原子を含む環を形成してもよく、
Ｒ5〜Ｒ11、ｍ、ａ、Ｘ、Ｚ+が前記に同じ化合物。
【０１０５】
式（１ａ−２）：
前記式（１ａ）において、Ｒ1〜Ｒ4が、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表し、Ｒ1〜Ｒ4のうち少なくとも１つは式（ｉｉ）で表される基である。Ｒ1〜Ｒ4において、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1及びＲ2は、一緒になって窒素原子を含む環を形成してもよく、Ｒ3及びＲ4は、一緒になって窒素原子を含む環を形成してもよく、
Ｒ5〜Ｒ11、Ｒ29、Ｒ50、ｍ、ａ、Ｘ、Ｚ+が前記に同じ化合物。
【０１０６】
式（１ａ−１）で表される化合物としては、例えば、下記式（１ｂ）で表される化合物（以下「化合物（１ｂ）」という場合がある。）が好ましい。化合物（１ｂ）は、その互変異性体であってもよい。
【０１０７】
【化４３】
2017128709.tif 000044
【０１０８】
［式（１ｂ）中、
Ｒ1b〜Ｒ4bは、互いに独立に、置換基を有していてもよい炭素数１〜２０の１価の飽和炭化水素基を表し、
Ｒ1b〜Ｒ4bにおいて、該飽和炭化水素基に含まれる−ＣＨ2−は、−Ｏ−、−ＣＯ−、−ＮＲ11b−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1b及びＲ2bは、一緒になって窒素原子を含む環を形成してもよく、Ｒ3b及びＲ4bは、一緒になって窒素原子を含む環を形成してもよい。ただし、隣接する−ＣＨ2−が同時に同種の基に置換されることはなく、また末端の−ＣＨ2−が置換されることもない。
Ｒ5bは、−ＯＨ、−ＳＯ3-、−ＳＯ3Ｈ、−ＳＯ3-Ｚｂ+、−ＣＯ2Ｈ、−ＣＯ2-Ｚｂ+、−ＣＯ2Ｒ8b、−ＳＯ3Ｒ8b又は−ＳＯ2ＮＲ9bＲ10bを表す。
Ｒ6b及びＲ7bは、互いに独立に、水素原子又は炭素数１〜６のアルキル基を表す。
ｍｂは、０〜５の整数を表す。ｍｂが２以上のとき、複数のＲ5bは同一であっても異なってもよい。
ｂは、０又は１の整数を表す。
Ｘｂは、ハロゲン原子を表す。
Ｚｂ+は、+Ｎ（Ｒ11b）4、Ｎａ+又はＫ+を表し、４つのＲ11bは同一であっても異なってもよい。
Ｒ8bは、炭素数１〜２０の１価の飽和炭化水素基を表し、該飽和炭化水素基に含まれる水素原子は、ハロゲン原子で置換されていてもよい。
Ｒ9b及びＲ10bは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11b−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9b及びＲ10bは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11bは、水素原子、炭素数１〜２０の１価の飽和炭化水素基又は炭素数７〜１０のアラルキル基を表す。］
【０１０９】
式（１ｂ）において、−ＳＯ3-が存在する場合、その数は１個である。
【０１１０】
Ｒ1b〜Ｒ4b及びＲ8b〜Ｒ11bにおける炭素数１〜２０の１価の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基及びイコシル基等の直鎖状アルキル基；イソプロピル基、イソブチル基、イソペンチル基、ネオペンチル基及び２−エチルヘキシル基等の分岐鎖状アルキル基；シクロプロピル基、シクロペンチル基、シクロヘキシル基、シクロヘプチル基、シクロオクチル基及びトリシクロデシル基等の炭素数３〜２０の脂環式飽和炭化水素基が挙げられる。
該飽和炭化水素基に含まれる−ＣＨ2−は、−Ｏ−、−ＣＯ−、−ＮＲ11b−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
Ｒ1b〜Ｒ4bにおける該飽和炭化水素基に含まれる水素原子は、例えば、置換基としての炭素数６〜１０の芳香族炭化水素基又はハロゲン原子で置換されていてもよい。Ｒ1b〜Ｒ4bの飽和炭化水素基の水素原子を置換していてもよい炭素数６〜１０の芳香族炭化水素基としては、Ｒ1〜Ｒ4における炭素数６〜１０の芳香族炭化水素基として例示した基と同様の基が挙げられる。
Ｒ9b及びＲ10bにおける該飽和炭化水素基に含まれる水素原子は、例えば、置換基としてのヒドロキシ基又はハロゲン原子で置換されていてもよい。
【０１１１】
化合物（１ｂ）においては、Ｒ1b〜Ｒ4bのうち、Ｒ1bとＲ2b、Ｒ3bとＲ4bがそれぞれ同じ飽和炭化水素基であることが望ましく、例えば、Ｒ1bとＲ2b、Ｒ3bとＲ4bがそれぞれ、直鎖状アルキル基である組み合わせが好ましく、より好ましくはＲ1bとＲ2b、Ｒ3bとＲ4bがそれぞれ炭素数１〜５の直鎖状アルキル基である組み合わせであり、更に好ましくはＲ1bとＲ2b、Ｒ3bとＲ4bがそれぞれメチル基、エチル基、プロピル基、ブチル基からなる群より選ばれる２種の組み合わせである。
【０１１２】
Ｒ1b及びＲ2bが一緒になって形成する環、並びにＲ3b及びＲ4bが一緒になって形成する環としては、例えば、以下のものが挙げられる。
【０１１３】
【化４４】
2017128709.tif 000045
【０１１４】
−ＯＲ8bとしては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等のアルキルオキシ基等が挙げられる。
【０１１５】
−ＣＯ2Ｒ8bとしては、例えば、メトキシカルボニル基、エトキシカルボニル基、プロポキシカルボニル基、ｔｅｒｔ−ブトキシカルボニル基、ヘキシルオキシカルボニル基及びイコシルオキシカルボニル基等のアルキルオキシカルボニル等が挙げられる。
【０１１６】
−ＳＲ8bとしては、例えば、メチルスルファニル基、エチルスルファニル基、ブチルスルファニル基、ヘキシルスルファニル基、デシルスルファニル基及びイコシルスルファニル基等のアルキルスルファニル基等が挙げられる。
−ＳＯ2Ｒ8bとしては、例えば、メチルスルホニル基、エチルスルホニル基、ブチルスルホニル基、ヘキシルスルホニル基、デシルスルホニル基及びイコシルスルホニル基等のアルキルスルホニル基等が挙げられる。
−ＳＯ3Ｒ8bとしては、例えば、メトキシスルホニル基、エトキシスルホニル基、プロポキシスルホニル基、ｔｅｒｔ−ブトキシスルホニル基、ヘキシルオキシスルホニル基及びイコシルオキシスルホニル基等のアルキルオキシスルホニル基等が挙げられる。
【０１１７】
−ＳＯ2ＮＲ9bＲ10bとしては、例えば、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基、Ｎ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のＮ，Ｎ−２置換スルファモイル基等が挙げられる。
【０１１８】
Ｒ5bとしては、−ＣＯ2Ｈ、−ＣＯ2-Ｚｂ+、−ＣＯ2Ｒ8b、−ＳＯ3-、−ＳＯ3-Ｚｂ+、−ＳＯ3Ｈ又は−ＳＯ2ＮＨＲ9bが好ましく、−ＳＯ3-、−ＳＯ3-Ｚｂ+、−ＳＯ3Ｈ又は−ＳＯ2ＮＨＲ9bがより好ましい。
ｍｂは、１〜４が好ましく、１又は２がより好ましい。
【０１１９】
化合物（１ｂ）においても、（Ｒ5b）mb基で置換されるフェニル基は、前述した（Ｒ5−１）〜（Ｒ5−３７）のいずれかであることが好ましく、（Ｒ5−１）〜（Ｒ5−２５）のいずれかであることがより好ましく、更に好ましくは（Ｒ5−１）〜（Ｒ5−５）であることがさらに好ましく、（Ｒ5−１）であることがとりわけ好ましい。
【０１２０】
Ｒ6b及びＲ7bにおける炭素数１〜６のアルキル基としては、上記で挙げたアルキル基のうち、炭素数１〜６のものが挙げられる。中でも、Ｒ6b、Ｒ7bとしては、水素原子が好ましい。
【０１２１】
Ｒ9b及びＲ10bは、窒素原子と一緒に３〜１０員含窒素複素環を表してもよい。該複素環としては、例えば、以下のものが挙げられる。
【０１２２】
【化４５】
2017128709.tif 000046
【０１２３】
Ｒ11bにおける炭素数７〜１０のアラルキル基としては、ベンジル基、フェニルエチル基及びフェニルブチル基等が挙げられる。
【０１２４】
Ｚｂ+は、+Ｎ（Ｒ11b）4、Ｎａ+又はＫ+であり、好ましくは+Ｎ（Ｒ11b）4である。
前記+Ｎ（Ｒ11b）4としては、４つのＲ11bのうち、少なくとも２つが炭素数５〜２０の１価の飽和炭化水素基であることが好ましい。また、４つのＲ11bの合計炭素数は、２０〜８０であることが好ましく、２０〜６０であることがより好ましい。
【０１２５】
Ｘｂとしては、フッ素原子、塩素原子、臭素原子及びヨウ素原子などのハロゲン原子が挙げられ、好ましくは塩素原子及び臭素原子が挙げられ、より好ましくは塩素原子が挙げられる。
【０１２６】
ｂは、０又は１であり、好ましくは０である。
【０１２７】
また式（１ａ−１）で表される化合物としては、例えば、下記式（１ｃ）で表される化合物（以下「化合物（１ｃ）」という場合がある。）が好ましい。化合物（１ｃ）は、その互変異性体であってもよい。
【０１２８】
【化４６】
2017128709.tif 000047
【０１２９】
［式（１ｃ）中、
Ｒ1c及びＲ4cは、互いに独立に、炭素数１〜４のアルキル基、炭素数１〜４のアルキルスルファニル基又は炭素数１〜４のアルキルスルホニル基を表す。
ｐ及びｑは、互いに独立に、０〜５の整数を表す。ｐが２以上のとき、複数のＲ1cは同一であっても異なってもよく、ｑが２以上のとき、複数のＲ4cは同一であっても異なってもよい。
Ｒ2c及びＲ3cは、互いに独立に、水素原子又は置換基を有していてもよい炭素数１〜２０の１価の飽和炭化水素基を表し、
Ｒ2c、Ｒ3cにおいて、該飽和炭化水素基に含まれる−ＣＨ2−は、−Ｏ−、−ＣＯ−、−ＮＲ11c−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
Ｒ1c及びＲ2cは、一緒になって窒素原子を含む環を形成してもよく、Ｒ3c及びＲ4cは、一緒になって窒素原子を含む環を形成してもよい。
Ｒ5cは、−ＯＨ、−ＳＯ3-、−ＳＯ3Ｈ、−ＳＯ3-Ｚｃ+、−ＣＯ2Ｈ、−ＣＯ2-Ｚｃ+、−ＣＯ2Ｒ8c、−ＳＯ3Ｒ8c又は−ＳＯ2ＮＲ9cＲ10cを表す。
Ｒ6c及びＲ7cは、互いに独立に、水素原子又は炭素数１〜６のアルキル基を表す。
ｍｃは、０〜５の整数を表す。ｍｃが２以上のとき、複数のＲ5cは同一であっても異なってもよい。
ｃは、０又は１の整数を表す。
Ｘｃは、ハロゲン原子を表す。
Ｚｃ+は、+Ｎ（Ｒ11c）4、Ｎａ+又はＫ+を表し、４つのＲ11cは同一であっても異なってもよい。
Ｒ8cは、炭素数１〜２０の１価の飽和炭化水素基を表し、該飽和炭化水素基に含まれる水素原子は、ハロゲン原子で置換されていてもよい。
Ｒ9c及びＲ10cは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11c−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9c及びＲ10cは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11cは、水素原子、炭素数１〜２０の１価の飽和炭化水素基又は炭素数７〜１０のアラルキル基を表す。］
【０１３０】
式（１ｃ）において、−ＳＯ3-が存在する場合、その数は１個である。
【０１３１】
Ｒ1c及びＲ4cにおける炭素数１〜４のアルキル基としては、メチル基、エチル基、プロピル基、ブチル基、イソプロピル基、イソブチル基、ｓｅｃ−ブチル基、ｔｅｒｔ−ブチル基等が挙げられる。
Ｒ1c及びＲ4cにおける炭素数１〜４のアルキルスルファニル基としては、メチルスルファニル基、エチルスルファニル基、プロピルスルファニル基、ブチルスルファニル基及びイソプロピルスルファニル基等が挙げられる。
Ｒ1c及びＲ4cにおける炭素数１〜４のアルキルスルホニル基としては、メチルスルホニル基、エチルスルホニル基、プロピルスルホニル基、ブチルスルホニル基及びイソプロピルスルホニル基等が挙げられる。
Ｒ1c及びＲ4cは、炭素数１〜４のアルキル基であることが好ましく、メチル基であることがより好ましい。
【０１３２】
ｐ及びｑは、０〜２の整数であることが好ましく、１又は２であることが好ましい。
【０１３３】
Ｒ2c、Ｒ3c及びＲ8c〜Ｒ11cにおける炭素数１〜２０の１価の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基及びイコシル基等の直鎖状アルキル基；イソプロピル基、イソブチル基、イソペンチル基、ネオペンチル基及び２−エチルヘキシル基等の分岐鎖状アルキル基；シクロプロピル基、シクロペンチル基、シクロヘキシル基、シクロヘプチル基、シクロオクチル基及びトリシクロデシル基等の炭素数３〜２０の脂環式飽和炭化水素基が挙げられる。
該飽和炭化水素基に含まれる−ＣＨ2−は、−Ｏ−、−ＣＯ−、−ＮＲ11c−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
Ｒ2c及びＲ3cにおける該飽和炭化水素基に含まれる水素原子は、例えば、置換基としての炭素数６〜１０の芳香族炭化水素基又はハロゲン原子で置換されていてもよい。Ｒ2c及びＲ3cの飽和炭化水素基の水素原子を置換していてもよい炭素数６〜１０の芳香族炭化水素基としては、Ｒ1〜Ｒ4における炭素数６〜１０の芳香族炭化水素基として例示した基と同様の基が挙げられる。
Ｒ9c及びＲ10cにおける該飽和炭化水素基に含まれる水素原子は、例えば、置換基としてのヒドロキシ基又はハロゲン原子で置換されていてもよい。
【０１３４】
−ＯＲ8cとしては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等のアルキルオキシ基等が挙げられる。
【０１３５】
−ＣＯ2Ｒ8cとしては、例えば、メトキシカルボニル基、エトキシカルボニル基、プロポキシカルボニル基、ｔｅｒｔ−ブトキシカルボニル基、ヘキシルオキシカルボニル基及びイコシルオキシカルボニル基等のアルキルオキシカルボニル等が挙げられる。
【０１３６】
−ＳＲ8cとしては、例えば、メチルスルファニル基、エチルスルファニル基、ブチルスルファニル基、ヘキシルスルファニル基、デシルスルファニル基及びイコシルスルファニル基等のアルキルスルファニル基等が挙げられる。
−ＳＯ2Ｒ8cとしては、例えば、メチルスルホニル基、エチルスルホニル基、ブチルスルホニル基、ヘキシルスルホニル基、デシルスルホニル基及びイコシルスルホニル基等のアルキルスルホニル基等が挙げられる。
−ＳＯ3Ｒ8cとしては、例えば、メトキシスルホニル基、エトキシスルホニル基、プロポキシスルホニル基、ｔｅｒｔ−ブトキシスルホニル基、ヘキシルオキシスルホニル基及びイコシルオキシスルホニル基等のアルキルオキシスルホニル基等が挙げられる。
【０１３７】
−ＳＯ2ＮＲ9cＲ10cとしては、例えば、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基、Ｎ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のＮ，Ｎ−２置換スルファモイル基等が挙げられる。
【０１３８】
Ｒ5cとしては、−ＣＯ2Ｈ、−ＣＯ2-Ｚｃ+、−ＣＯ2Ｒ8c、−ＳＯ3-、−ＳＯ3-Ｚｃ+、−ＳＯ3Ｈ又は−ＳＯ2ＮＨＲ9cが好ましく、−ＳＯ3-、−ＳＯ3-Ｚｃ+、−ＳＯ3Ｈ又は−ＳＯ2ＮＨＲ9cがより好ましい。
ｍｃは、１〜４が好ましく、１又は２がより好ましい。
【０１３９】
化合物（１ｃ）においても、（Ｒ5c）mc基で置換されるフェニル基は、前述した（Ｒ5−１）〜（Ｒ5−３７）のいずれかであることが好ましく、より好ましくは（Ｒ5−１）〜（Ｒ5−２５）のいずれかであり、更に好ましくは（Ｒ5−１）〜（Ｒ5−５）であり、特に好ましくは（Ｒ5−１）である。
【０１４０】
Ｒ6c及びＲ7cにおける炭素数１〜６のアルキル基としては、上記で挙げたアルキル基のうち、炭素数１〜６のものが挙げられる。中でも、Ｒ6c、Ｒ7cとしては、水素原子が好ましい。
【０１４１】
Ｒ9c及びＲ10cは、窒素原子と一緒に３〜１０員含窒素複素環を表してもよい。該複素環としては、例えば、以下のものが挙げられる。
【０１４２】
【化４７】
2017128709.tif 000048
【０１４３】
Ｒ11cにおける炭素数７〜１０のアラルキル基としては、ベンジル基、フェニルエチル基、フェニルブチル基等が挙げられる。
【０１４４】
Ｚｃ+は、+Ｎ（Ｒ11c）4、Ｎａ+又はＫ+であり、好ましくは+Ｎ（Ｒ11c）4である。
前記+Ｎ（Ｒ11c）4としては、４つのＲ11cのうち、少なくとも２つが炭素数５〜２０の１価の飽和炭化水素基であることが好ましい。また、４つのＲ11cの合計炭素数は２０〜８０が好ましく、２０〜６０がより好ましい。
【０１４５】
Ｘｃはフッ素原子、塩素原子、臭素原子又はヨウ素原子などのハロゲン原子であり、塩素原子又は臭素原子が好ましく、より好ましくは塩素原子である。
【０１４６】
ｃは、０又は１であり、より好ましくは０である。
【０１４７】
また式（１ａ−２）で表される化合物としては、例えば、下記式（１ｄ）で表される化合物（以下「化合物（１ｄ）」という場合がある。）が好ましい。化合物（１ｄ）は、その互変異性体であってもよい。
【０１４８】
【化４８】
2017128709.tif 000049
【０１４９】
［式（１ｄ）中、
Ｒ1d〜Ｒ4dは、互いに独立に、水素原子、置換基を有していてもよい炭素数１〜２０の１価の飽和炭化水素基、置換基を有していてもよい炭素数６〜１０の１価の芳香族炭化水素基、又は式（ｉｉ）で表される基を表し、Ｒ1d〜Ｒ4dのうち少なくとも１つは式（ｉｉ）で表される基である。
＊−Ｒ50−Ｓｉ（Ｒ29）3          （ｉｉ）
（Ｒ29は、水素原子、ヒドロキシ基、炭素数１〜４のアルキル基又は炭素数１〜４のアルコキシ基を表し、複数のＲ29は、それぞれ同一であっても異なっていてもよい。
Ｒ50は炭素数１〜１０のアルカンジイル基を表し、該アルカンジイル基を構成する−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
Ｒ1d〜Ｒ4dにおいて、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1d及びＲ2dは、一緒になって窒素原子を含む環を形成してもよく、Ｒ3d及びＲ4dは、一緒になって窒素原子を含む環を形成してもよい。ただし、隣接する−ＣＨ2−が同時に同種の基に置換されることはなく、また末端の−ＣＨ2−が置換されることもない。
Ｒ5dは、−ＯＨ、−ＳＯ3-、−ＳＯ3Ｈ、−ＳＯ3-Ｚｄ+、−ＣＯ2Ｈ、−ＣＯ2-Ｚｄ+、−ＣＯ2Ｒ8d、−ＳＯ3Ｒ8d又は−ＳＯ2ＮＲ9dＲ10dを表す。
Ｒ6d及びＲ7dは、互いに独立に、水素原子又は炭素数１〜６のアルキル基を表す。
ｍｄは、０〜５の整数を表す。ｍｄが２以上のとき、複数のＲ5dは同一であっても異なってもよい。
ｄは、０又は１の整数を表す。
Ｘｄは、ハロゲン原子を表す。
Ｚｄ+は、+Ｎ（Ｒ11d）4、Ｎａ+又はＫ+を表し、４つのＲ11dは同一であっても異なってもよい。
Ｒ8dは、炭素数１〜２０の１価の飽和炭化水素基を表し、該飽和炭化水素基に含まれる水素原子は、ハロゲン原子で置換されていてもよい。
Ｒ9d及びＲ10dは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9d及びＲ10dは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11dは、水素原子、炭素数１〜２０の１価の飽和炭化水素基又は炭素数７〜１０のアラルキル基を表す。］
【０１５０】
式（１ｄ）において、−ＳＯ3-が存在する場合、その数は１個である。
【０１５１】
Ｒ1d〜Ｒ4dにおける炭素数６〜１０の１価の芳香族炭化水素基としては、例えば、フェニル基、トルイル基、キシリル基、メシチル基、プロピルフェニル基及びブチルフェニル基等が挙げられる。
【０１５２】
該芳香族炭化水素基が有していてもよい置換基としては、ハロゲン原子、−Ｒ8d、−ＯＨ、−ＯＲ8d、−ＳＯ3-、−ＳＯ3Ｈ、−ＳＯ3-Ｚｄ+、−ＣＯ2Ｈ、−ＣＯ2Ｒ8d、−ＳＲ8d、−ＳＯ2Ｒ8d、−ＳＯ3Ｒ8d又は−ＳＯ2ＮＲ9dＲ10dが挙げられ、これらの置換基が芳香族炭化水素基に含まれる水素原子を置換していることが好ましい。これらの中でも、置換基としては、−ＳＯ3-、−ＳＯ3Ｈ、−ＳＯ3-Ｚｄ+及び−ＳＯ2ＮＲ9dＲ10dが好ましく、−ＳＯ3-Ｚｄ+及び−ＳＯ2ＮＲ9dＲ10dがより好ましい。この場合の−ＳＯ3-Ｚｄ+としては、−ＳＯ3-+Ｎ（Ｒ11d）4が好ましい。
【０１５３】
Ｒ1d〜Ｒ4d及びＲ8d〜Ｒ11dにおける炭素数１〜２０の１価の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基、イコシル基等の直鎖状アルキル基；イソプロピル基、イソブチル基、イソペンチル基、ネオペンチル基、２−エチルヘキシル基等の分岐鎖状アルキル基；シクロプロピル基、シクロペンチル基、シクロヘキシル基、シクロヘプチル基、シクロオクチル基、トリシクロデシル基等の炭素数３〜２０の脂環式飽和炭化水素基が挙げられる。
該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
Ｒ1d〜Ｒ4dにおける該飽和炭化水素基に含まれる水素原子は、例えば、置換基としての炭素数６〜１０の芳香族炭化水素基又はハロゲン原子で置換されていてもよい。Ｒ1d〜Ｒ4dの飽和炭化水素基の水素原子を置換していてもよい炭素数６〜１０の芳香族炭化水素基としては、Ｒ1d〜Ｒ4dにおける炭素数６〜１０の芳香族炭化水素基として例示した基と同様の基が挙げられる。
Ｒ9d及びＲ10dにおける該飽和炭化水素基に含まれる水素原子は、例えば、置換基としてのヒドロキシ基又はハロゲン原子で置換されていてもよい。
【０１５４】
Ｒ1d及びＲ2dが一緒になって形成する環、並びにＲ3d及びＲ4dが一緒になって形成する環としては、例えば、以下のものが挙げられる。
【０１５５】
【化４９】
2017128709.tif 000050
【０１５６】
Ｒ1d〜Ｒ4dのうち、少なくとも１つは式（ｉｉ）で表される基であり、その他のＲ1d〜Ｒ4dとしては、メチル基、エチル基、プロピル基、１−メチルフェニル基、１，５−ジメチルフェニル基が好ましく、より好ましくはメチル基、エチル基、プロピル基である。
【０１５７】
−ＯＲ8dとしては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等のアルキルオキシ基等が挙げられる。
【０１５８】
−ＣＯ2Ｒ8dとしては、例えば、メトキシカルボニル基、エトキシカルボニル基、プロポキシカルボニル基、ｔｅｒｔ−ブトキシカルボニル基、ヘキシルオキシカルボニル基及びイコシルオキシカルボニル基等のアルキルオキシカルボニル等が挙げられる。
【０１５９】
−ＳＲ8dとしては、例えば、メチルスルファニル基、エチルスルファニル基、ブチルスルファニル基、ヘキシルスルファニル基、デシルスルファニル基及びイコシルスルファニル基等のアルキルスルファニル基等が挙げられる。
−ＳＯ2Ｒ8dとしては、例えば、メチルスルホニル基、エチルスルホニル基、ブチルスルホニル基、ヘキシルスルホニル基、デシルスルホニル基及びイコシルスルホニル基等のアルキルスルホニル基等が挙げられる。
−ＳＯ3Ｒ8dとしては、例えば、メトキシスルホニル基、エトキシスルホニル基、プロポキシスルホニル基、ｔｅｒｔ−ブトキシスルホニル基、ヘキシルオキシスルホニル基及びイコシルオキシスルホニル基等のアルキルオキシスルホニル基等が挙げられる。
【０１６０】
−ＳＯ2ＮＲ9dＲ10dとしては、例えば、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基、Ｎ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のＮ，Ｎ−２置換スルファモイル基等が挙げられる。
【０１６１】
Ｒ5dとしては、−ＣＯ2Ｈ、−ＣＯ2-Ｚ+、−ＣＯ2Ｒ8d、−ＳＯ3-、−ＳＯ3-Ｚｄ+、−ＳＯ3Ｈ又は−ＳＯ2ＮＨＲ9dが好ましく、−ＳＯ3-、−ＳＯ3-Ｚｄ+、−ＳＯ3Ｈ又は−ＳＯ2ＮＨＲ9dがより好ましい。
ｍｄは、１〜４が好ましく、１又は２がより好ましい。
【０１６２】
化合物（１ｄ）としても、式（１ｄ）において、（Ｒ5d）md基で置換されるフェニル基が、上記式（Ｒ5−１）〜（Ｒ5−３７）のいずれかであることが好ましく、より好ましくは（Ｒ5−１）〜（Ｒ5−２５）のいずれかであり、更に好ましくは（Ｒ5−１）〜（Ｒ5−５）であり、特に好ましくは（Ｒ5−１）である。
【０１６３】
Ｒ6d及びＲ7dにおける炭素数１〜６のアルキル基としては、上記で挙げたアルキル基のうち、炭素数１〜６のものが挙げられる。中でも、Ｒ6d、Ｒ7dとしては、水素原子が好ましい。
【０１６４】
Ｒ9d及びＲ10dは、窒素原子と一緒に３〜１０員含窒素複素環を表してもよい。該複素環としては、例えば、以下のものが挙げられる。
【０１６５】
【化５０】
2017128709.tif 000051
【０１６６】
Ｒ11dにおける炭素数７〜１０のアラルキル基としては、ベンジル基、フェニルエチル基、フェニルブチル基等が挙げられる。
【０１６７】
Ｚｄ+は、+Ｎ（Ｒ11d）4、Ｎａ+又はＫ+であり、好ましくは+Ｎ（Ｒ11d）4である。
前記+Ｎ（Ｒ11d）4としては、４つのＲ11dのうち、少なくとも２つが炭素数５〜２０の１価の飽和炭化水素基であることが好ましい。また、４つのＲ11dの合計炭素数は２０〜８０が好ましく、２０〜６０がより好ましい。
【０１６８】
Ｘｄはフッ素原子、塩素原子、臭素原子又はヨウ素原子などのハロゲン原子であり、塩素原子又は臭素原子が好ましく、より好ましくは塩素原子である。
【０１６９】
ｄは、０又は１であり、より好ましくは０である。
【０１７０】
また、Ｒ1d〜Ｒ4dにおける式（ｉｉ）で表される置換基は、式（１ａ）で詳述したものと同様である。
【０１７１】
上記のようなキサンテン染料（１ｄ）のうち、より好ましいものとしては、例えば、下記式（２ｄ）で表される化合物が挙げられ；
【０１７２】
【化５１】
2017128709.tif 000052
【０１７３】
［式（２ｄ）中、
Ｒ1d〜Ｒ4dは、互いに独立に、水素原子、置換基を有していてもよい炭素数１〜１０の１価の飽和炭化水素基、置換基を有していてもよいフェニル基、又は式（ｉｉ）で表される基を表し、Ｒ1d〜Ｒ4dのうち少なくとも１つは式（ｉｉ）で表される基である。
＊−Ｒ50−Ｓｉ（Ｒ29）3          （ｉｉ）
（Ｒ29は水素原子、ヒドロキシ基、炭素数１〜４のアルキル基又は炭素数１〜４のアルコキシ基を表し、複数のＲ29は、それぞれ同一であっても異なっていてもよい。
Ｒ50は、炭素数１〜１０のアルカンジイル基を表し、該アルカンジイル基を構成する−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよい。ただし、隣接する−ＣＨ2−が同時に同種の基に置換されることはなく、また末端の−ＣＨ2−が置換されることもない。
＊は窒素原子との結合手を表す。）
Ｒ1d〜Ｒ4dにおいて、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1d及びＲ2dは、一緒になって窒素原子を含む環を形成してもよく、Ｒ3d及びＲ4dは、一緒になって窒素原子を含む環を形成してもよい。ただし、隣接する−ＣＨ2−が同時に同種の基に置換されることはなく、また末端の−ＣＨ2−が置換されることもない。
Ｒ5dは、−ＯＨ、−ＳＯ3-、−ＳＯ3Ｈ、−ＳＯ3-Ｚｄ+、−ＣＯ2Ｈ、−ＣＯ2-Ｚｄ+、−ＣＯ2Ｒ8d、−ＳＯ3Ｒ8d又は−ＳＯ2ＮＲ9dＲ10dを表す。
Ｒ6d及びＲ7dは、互いに独立に、水素原子又は炭素数１〜６のアルキル基を表す。
ｍｄは、０〜５の整数を表す。ｍｄが２以上のとき、複数のＲ5dは同一であっても異なってもよい。
ｄは、０又は１の整数を表す。
Ｘｄは、ハロゲン原子を表す。
Ｚｄ+は、+Ｎ（Ｒ11d）4、Ｎａ+又はＫ+を表し、４つのＲ11dは同一であっても異なってもよい。
Ｒ8dは、炭素数１〜２０の１価の飽和炭化水素基を表し、該飽和炭化水素基に含まれる水素原子は、ハロゲン原子で置換されていてもよい。
Ｒ9d及びＲ10dは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9d及びＲ10dは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11dは、水素原子、炭素数１〜２０の１価の飽和炭化水素基又は炭素数７〜１０のアラルキル基を表す。］
【０１７４】
更に好ましくは、下記式（３ｄ）で表される化合物である。
【０１７５】
【化５２】
2017128709.tif 000053
【０１７６】
［式（３ｄ）中、
Ｒ1d〜Ｒ4dは、互いに独立に、水素原子、置換基を有していてもよい炭素数１〜１０の１価の飽和炭化水素基、置換基を有していてもよいフェニル基、又は式（ｉ）で表される基を表し、Ｒ1d〜Ｒ4dのうち少なくとも１つは式（ｉ）で表される基である。
【０１７７】
【化５３】
2017128709.tif 000054
【０１７８】
（式（ｉ）中、
ｎは、１〜８の整数を表し、
Ｒ12は、水素原子又は炭素数１〜４のアルキル基を表し、複数のＯＲ12は、それぞれ同一であっても異なっていてもよい。
＊は、窒素原子との結合手を表す。）
Ｒ1d〜Ｒ4dにおいて、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ1d及びＲ2dは、一緒になって窒素原子を含む環を形成してもよく、Ｒ3d及びＲ4dは、一緒になって窒素原子を含む環を形成してもよい。ただし、隣接する−ＣＨ2−が同時に同種の基に置換されることはなく、また末端の−ＣＨ2−が置換されることもない。
Ｒ5dは、−ＯＨ、−ＳＯ3-、−ＳＯ3Ｈ、−ＳＯ3-Ｚｄ+、−ＣＯ2Ｈ、−ＣＯ2-Ｚｄ+、−ＣＯ2Ｒ8d、−ＳＯ3Ｒ8d又は−ＳＯ2ＮＲ9dＲ10dを表す。
Ｒ6d及びＲ7dは、互いに独立に、水素原子又は炭素数１〜６のアルキル基を表す。
ｍｄは、０〜５の整数を表す。ｍｄが２以上のとき、複数のＲ5dは同一であっても異なってもよい。
ｄは、０又は１の整数を表す。
Ｘｄは、ハロゲン原子を表す。
Ｚｄ+は、+Ｎ（Ｒ11d）4、Ｎａ+又はＫ+を表し、４つのＲ11dは同一であっても異なってもよい。
Ｒ8dは、炭素数１〜２０の１価の飽和炭化水素基を表し、該飽和炭化水素基に含まれる水素原子は、ハロゲン原子で置換されていてもよい。
Ｒ9d及びＲ10dは、互いに独立に、水素原子又は置換基を有していてもよい炭素数１〜２０の１価の飽和炭化水素基を表し、該飽和炭化水素基に含まれる−ＣＨ2−は、−Ｏ−、−ＣＯ−、−ＮＲ11d−、−ＯＣＯ−、−ＣＯＯ−、−ＯＣＯＮＨ−、−ＮＨＣＯＯ−、−ＣＯＮＨ−又は−ＮＨＣＯ−で置換されていてもよく、Ｒ9d及びＲ10dは、互いに結合して窒素原子を含んだ３〜１０員環の複素環を形成していてもよい。ただし、隣接する−ＣＨ2−が同時に同種の基に置換されることはなく、また末端の−ＣＨ2−が置換されることもない。
Ｒ11dは、水素原子、炭素数１〜２０の１価の飽和炭化水素基又は炭素数７〜１０のアラルキル基を表す。］
【０１７９】
上記のようなキサンテン染料（１ａ）として好ましい化合物は、例えば、下記式（Ｉ−１）〜（Ｉ−１７０）で表される化合物が挙げられる。なお式中、Ｒ40は、炭素数１〜２０の１価の飽和炭化水素基を表し、好ましくは炭素数６〜１２の分岐鎖状アルキル基であり、より好ましくは２−エチルヘキシル基である。
中でもキサンテン染料（１ａ）としてより好ましくは、例えば、Ｒ1〜Ｒ4に式（ｉｉ）で表される置換基が１つ存在し残りの基が置換基を有していてもよい炭素数１〜２０の１価の飽和炭化水素基である化合物（例えば、化合物（Ｉ−１）〜（Ｉ−４）、（Ｉ−１３）〜（Ｉ−１６）、（Ｉ−２５）〜（Ｉ−２８）、（Ｉ−３７）〜（Ｉ−４０）、（Ｉ−５５）〜（Ｉ−１１０）、（Ｉ−１１７）、（Ｉ−１２０）等）、Ｒ1〜Ｒ4に式（ｉｉ）で表される置換基が２つ存在し残りの基が置換基を有していてもよい炭素数１〜２０の１価の飽和炭化水素基である化合物（例えば、化合物（Ｉ−４９）〜（Ｉ−５４）、化合物（Ｉ−１１１）〜（Ｉ−１１６）、化合物（Ｉ−１１９）、（Ｉ−１２１）、（Ｉ−１２２）、Ｒ1〜Ｒ4に２つのキシリル基を有する化合物（例えば、化合物（Ｉ−１２４）〜（Ｉ−１４６）、（Ｉ−１５１）、（Ｉ−１５３）、（Ｉ−１５５）、（Ｉ−１５６）等）、Ｒ1〜Ｒ4に２つのトリル基を有する化合物（例えば、化合物（Ｉ−１４７）、（Ｉ−１５０）、（Ｉ−１５２）、（Ｉ−１５４）等）、Ｒ1〜Ｒ4が全て置換基を有していてもよい炭素数１〜２０の１価の飽和炭化水素基である化合物（例えば、化合物（Ｉ−１６０）〜（Ｉ−１７０）等）である。
【０１８０】
更に好ましくは、化合物（Ｉ−１）〜（Ｉ−４）、（Ｉ−１３）〜（Ｉ−１６）、（Ｉ−２５）〜（Ｉ−２８）、（Ｉ−５０）、（Ｉ−５１）、（Ｉ−５３）、（Ｉ−５４）、（Ｉ−１１９）、（Ｉ−１２１）、（Ｉ−１２２）、（Ｉ−１２４）〜（Ｉ−１４７）、（Ｉ−１５０）〜（Ｉ−１５６）、（Ｉ−１６０）〜（Ｉ−１６７）である。
【０１８１】
【化５４】
2017128709.tif 000055
【０１８２】
【化５５】
2017128709.tif 000056
【０１８３】
【化５６】
2017128709.tif 000057
【０１８４】
【化５７】
2017128709.tif 000058
【０１８５】
【化５８】
2017128709.tif 000059
【０１８６】
【化５９】
2017128709.tif 000060
【０１８７】
【化６０】
2017128709.tif 000061
【０１８８】
【化６１】
2017128709.tif 000062
【０１８９】
【化６２】
2017128709.tif 000063
【０１９０】
【化６３】
2017128709.tif 000064
【０１９１】
【化６４】
2017128709.tif 000065
【０１９２】
【化６５】
2017128709.tif 000066
【０１９３】
【化６６】
2017128709.tif 000067
【０１９４】
【化６７】
2017128709.tif 000068
【０１９５】
【化６８】
2017128709.tif 000069
【０１９６】
【化６９】
2017128709.tif 000070
【０１９７】
【化７０】
2017128709.tif 000071
【０１９８】
【化７１】
2017128709.tif 000072
【０１９９】
【化７２】
2017128709.tif 000073
【０２００】
【化７３】
2017128709.tif 000074
【０２０１】
【化７４】
2017128709.tif 000075
【０２０２】
【化７５】
2017128709.tif 000076
【０２０３】
キサンテン染料（ａ）は、市販されているキサンテン染料（例えば、中外化成（株）製の「Chugai Aminol Fast Pink R-H/C」、田岡化学工業（株）製の「Rhodamin 6G」）を用いることができる。また、市販されているキサンテン染料を出発原料として、特開２０１０−３２９９９号公報を参考に合成することもできる。
【０２０４】
このようなキサンテン染料（ａ）としては、例えば、Ｃ．Ｉ．アシッドレッド５１（以下、Ｃ．Ｉ．アシッドレッドの記載を省略し、番号のみの記載とする。他も同様である。）、５２、８７、９２、９４、２８９、３８８等のＣ．Ｉ．アシッドレッド染料；Ｃ．Ｉ．アシッドバイオレット９、３０、１０２等のＣ．Ｉ．アシッドバイオレット染料；Ｃ．Ｉ．ベーシックレッド１（ローダミン６Ｇ）、２、３、４、８、１０（ローダミンＢ）、１１等のＣ．Ｉ．ベーシックレッド染料；Ｃ．Ｉ．ベーシックバイオレット１０、１１、２５等のＣ．Ｉ．ベーシックバイオレット染料；Ｃ．Ｉ．ソルベントレッド２１８等のＣ．Ｉ．ソルベントレッド染料；Ｃ．Ｉ．モルダントレッド２７等のＣ．Ｉ．モルダントレッド染料；Ｃ．Ｉ．リアクティブレッド３６（ローズベンガルＢ）等のＣ．Ｉ．リアクティブレッド染料；スルホローダミンＧ；特開２０１０−３２９９９号公報に記載のキサンテン染料；及び特許第４４９２７６０号公報に記載のキサンテン染料；等が挙げられる。
【０２０５】
キサンテン染料（ａ）は、染料溶解液１００質量％中、０．１〜２０質量％が好ましく、より好ましくは０．５〜１５質量％であり、更に好ましくは１〜１０質量％である。
【０２０６】
＜有機酸の塩＞
本発明で用いる有機酸の塩としては、例えば、脂肪族カルボン酸、芳香族カルボン酸、脂肪族スルホン酸、脂環系スルホン酸、芳香族スルホン酸、下記式（ｈ１）で表される化合物、及び下記式（ｈ２）で表される化合物から選ばれる少なくとも１種の有機酸の塩であり、前記脂肪族カルボン酸、前記芳香族カルボン酸、前記脂肪族スルホン酸及び前記芳香族スルホン酸を構成する酸性プロトン以外の水素原子は、ハロゲン原子又はヒドロキシ基等で置換されていてもよく、前記脂肪族カルボン酸、脂肪族スルホン酸、及び前記脂環系スルホン酸を構成する−ＣＨ2−は、−ＣＯ−で置換されていてもよい。
【０２０７】
【化７６】
2017128709.tif 000077
【０２０８】
［式（ｈ１）中、Ｘh1及びＸh2は、互いに独立に、フッ素原子又は炭素数１〜４のフッ化アルキル基を表すか、又は、Ｘh1とＸh2とが結合して炭素数２〜４のフッ化アルカンジイル基を形成する。
式（ｈ２）中、Ｘh3〜Ｘh5は、互いに独立に、フッ素原子又は炭素数１〜４のフッ化アルキル基を表す。］
【０２０９】
脂肪族カルボン酸とは、カルボキシ基（−ＣＯＯＨ）を有する化合物Ｒ21（ＣＯＯＨ）ｘ（ｘは１以上の整数であり、より好ましくは１、２又は３であり、更に好ましくは１又は２である）のうち、Ｒ21が脂肪族炭化水素基のもの、又はギ酸をいう。このような脂肪族カルボン酸としては、例えば、炭素数１〜２５の飽和脂肪酸、炭素数１〜２５の不飽和カルボン酸等が挙げられる。炭素数１〜２５の飽和脂肪酸としては、ギ酸、酢酸、プロピオン酸、酪酸、吉草酸、カプロン酸、エナント酸、カプリル酸、ペラルゴン酸、カプリン酸、ラウリン酸等の脂肪族モノカルボン酸；シュウ酸、マロン酸、コハク酸、グルタル酸、アジピン酸等の脂肪族ジカルボン酸；等が例示できる。また炭素数１〜２５の不飽和カルボン酸としては、オレイン酸、リノール酸、リノレン酸、アラキドン酸、ドコサヘキサエン酸、エイコサペンタン酸、フマル酸、マレイン酸等が例示できる。
【０２１０】
芳香族カルボン酸とは、カルボキシ基（−ＣＯＯＨ）を有する化合物Ｒ22（ＣＯＯＨ）ｘ（ｘは１以上の整数であり、より好ましくは１、２又は３であり、更に好ましくは１又は２である）のうち、Ｒ22が芳香族炭化水素基のものをいう。Ｒ22としては、置換基を有していてもよい炭素数６〜１０の芳香族炭化水素基が挙げられ、より好ましくは、炭素数１〜１０の１価の飽和炭化水素基を有していてもよいフェニル基である。このような芳香族カルボン酸としては、例えば、安息香酸、トルイル酸、ジメチル安息香酸、ジエチル安息香酸、ジプロピル安息香酸、ジブチル安息香酸、フタル酸、イソフタル酸、テレフタル酸、ナフタレンジカルボン酸等が挙げられる。
【０２１１】
脂環系スルホン酸としては、シクロヘキサンスルホン酸、４−メチルシクロヘキサンスルホン酸、ビシクロ［２．２．１］−ヘプタ−２−エン−５−スルホン酸等が挙げられる。
【０２１２】
脂肪族スルホン酸とは、スルホ基（−ＳＯ3Ｈ）を有する化合物Ｒ23（ＳＯ3Ｈ）ｘ（ｘは１以上の整数であり、より好ましくは１、２又は３であり、更に好ましくは１又は２である）のうち、Ｒ23が脂肪族炭化水素基のものをいう。このような脂肪族スルホン酸としては、例えば、メタンスルホン酸、エタンスルホン酸、プロパンスルホン酸、ブタンスルホン酸、ペンタンスルホン酸、ヘキサンスルホン酸、ヘプタンスルホン酸、オクタンスルホン酸、ノナンスルホン酸、デカンスルホン酸等の脂肪族モノスルホン酸；メタンジスルホン酸、エタンジスルホン酸、プロパンジスルホン酸、ブタンジスルホン酸、プロパンジスルホン酸、ヘキサンジスルホン酸等の脂肪族ジスルホン酸；等が挙げられる。
【０２１３】
芳香族スルホン酸とは、スルホ基（−ＳＯ3Ｈ）を有する化合物Ｒ24（ＳＯ3Ｈ）ｘ（ｘは１以上の整数であり、より好ましくは１、２又は３であり、更に好ましくは１又は２である）のうち、Ｒ24が芳香族炭化水素基のものをいう。このような芳香族スルホン酸としては、例えば、ベンゼンスルホン酸、トルエンスルホン酸、ドデシルベンゼンスルホン酸、ナフタレンスルホン酸、ナフタレンジスルホン酸等が挙げられる。
【０２１４】
前記脂肪族カルボン酸、前記芳香族カルボン酸、前記脂肪族スルホン酸及び前記芳香族スルホン酸を構成する酸性プロトン以外の水素原子は、ハロゲン原子、又はヒドロキシ基で置換されていてもよい。前記脂肪族カルボン酸、前記芳香族カルボン酸、前記脂肪族スルホン酸及び前記芳香族スルホン酸における酸性プロトン以外の水素原子を置換し得るハロゲン原子としては、Ｆ、Ｃｌ、Ｂｒ、Ｉが挙げられ、中でもフッ素が好ましい。これらの酸としては、乳酸、リンゴ酸、クエン酸、サリチル酸、３，５−ジ−ｔｅｒｔ−ブチルサリチル酸等が例示される。
【０２１５】
前記脂肪族カルボン酸、脂肪族スルホン酸、及び前記脂環系スルホン酸を構成する−ＣＨ2−は、−ＣＯ−で置換されていてもよく、これらの酸としては、１０−カンファースルホン酸等が例示される。
【０２１６】
また前記式（ｈ１）において、Ｘh1及びＸh2は、互いに独立に、フッ素原子又は炭素数１〜４のフッ化アルキル基である。また、前記式（ｈ２）において、Ｘh3〜Ｘh5は、互いに独立に、フッ素原子又は炭素数１〜４のフッ化アルキル基を表す。
前記炭素数１〜４のフッ化アルキル基としては、例えば、下記に示す置換基が挙げられ、中でも、＊−ＣＦ2ＣＦ3、＊−ＣＦ2ＣＦ2ＣＦ3及び＊−ＣＦ2ＣＦ2ＣＦ2ＣＦ3が好ましく、＊−ＣＦ2ＣＦ2ＣＦ3及び＊−ＣＦ2ＣＦ2ＣＦ2ＣＦ3がより好ましい。
【０２１７】
【化７７】
2017128709.tif 000078
【０２１８】
またＸh1及びＸh2は、Ｘh1とＸh2とが結合して炭素数２〜４のフッ化アルカンジイル基を形成していてもよい。炭素数２〜４のフッ化アルカンジイル基としては、例えば、＊−（ＣＦ2）n−＊で表される置換基が好ましい（式中、ｎは２〜４の整数である）。
【０２１９】
前述した各種有機酸の塩としては、例えば、リチウム塩、ナトリウム塩、カリウム塩、セシウム塩等のアルカリ金属塩；カルシウム塩等のアルカリ土類金属塩；亜鉛塩、銅塩等の金属塩；第四級アンモニウム塩；等が挙げられる。
【０２２０】
このような有機酸の塩としては、例えば、下記式（ｈ０−１）〜（ｈ０−２１）に示される置換基を有していてもよい安息香酸の塩、下記式（ｈ１−１）〜（ｈ１−８）に示される化合物、及び下記式（ｈ２−１）〜（ｈ２−８）に示される化合物が好ましい。
【０２２１】
【化７８】
2017128709.tif 000079
【０２２２】
【化７９】
2017128709.tif 000080
【０２２３】
【化８０】
2017128709.tif 000081
【０２２４】
有機酸の塩としては、中でも、前記式（ｈ０−１３）で表される化合物の塩、前記式（ｈ１）で表される化合物、又は前記式（ｈ２）で表される化合物が好ましく、より好ましくは前記式（ｈ０−１３）の亜鉛塩、ビス（トリフルオロメタンスルホニル）イミドリチウム、又はトリス（トリフルオロメタンスルホニル）メチドリチウムである。
【０２２５】
＜ケイ素原子含有化合物＞
ケイ素原子含有化合物としては、例えば、下記式（ｊ）で表される化合物が挙げられる。本発明において「ケイ素原子含有化合物」には、下記式（ｊ）で表される化合物の「縮合物」も含むものとする。
【０２２６】
【化８１】
2017128709.tif 000082
【０２２７】
式（ｊ）中、
Ｒh1は、水素原子、ヒドロキシ基、炭素数１〜４のアルキル基又は炭素数１〜４のアルコキシ基を表し、複数のＲh1は、それぞれ同一であっても異なっていてもよく、
Ｒh2は、１価の置換基を表す。
【０２２８】
Ｒh1における炭素数１〜４のアルキル基としては、例えば、メチル基、エチル基、プロピル基及びブチル基が挙げられ、これらは直鎖状であっても分岐状であってもよい。
Ｒh1における炭素数１〜４のアルコキシ基としては、例えば、メトキシ基、エトキシ基、プロポキシ基及びブトキシ基が挙げられる。経時安定性に寄与することから、メトキシ基及びエトキシ基が好ましく、エトキシ基がより好ましい。
中でもＲh1としては、ヒドロキシ基又は炭素数１〜４のアルコキシ基がさらに好ましく、炭素数１〜４のアルコキシ基がとりわけ好ましい。
【０２２９】
Ｒh2は、１価の置換基である。Ｒh2としては、炭素数１〜１０の飽和炭化水素基、炭素数６〜１０の芳香族炭化水素基、又は、ビニル基、エポキシ基、メタクリル基、アクリル基、アミノ基、イソシアヌレート基、ウレイド基、メルカプト基、スルフィド基及びイソシアネート基からなる群より選ばれる少なくとも１種の官能基を含む置換基であることが好ましい。Ｒh2に含有される前記官能基は、ケイ素原子含有化合物（ｊ）中のＳｉ原子と単結合、又は炭素数１〜１０の２価の飽和炭化水素基若しくは炭素数６〜１０の２価の芳香族炭化水素基を介して結合していることが望ましい。
【０２３０】
Ｒh2の炭素数１〜１０の飽和炭化水素基としては、好ましくは炭素数２〜９の飽和炭化水素基であり、より好ましくは炭素数４〜８の飽和炭化水素基であり、さらに好ましくはペンチル基、ヘキシル基、ヘプチル基又はオクチル基である。前記飽和炭化水素基を構成する水素原子は、フッ素原子、塩素原子等のハロゲン原子、又は＊−Ｓｉ（Ｒh3）3（前記式中、Ｒh3は炭素数１〜４のアルコキシ基である）等の置換基で置換されていてもよい。
Ｒh2の炭素数６〜１０の芳香族炭化水素基は、例えば、フェニル基である。
【０２３１】
Ｒh2に含まれる炭素数１〜１０の２価の飽和炭化水素基としては、炭素数１〜８の飽和炭化水素基が好ましく、より好ましくは炭素数１〜５の飽和炭化水素基であり、更に好ましくは炭素数１〜３の飽和炭化水素基である。
Ｒh2に含まれる炭素数６〜１０の２価の芳香族炭化水素基としては、例えば、フェニレン基が好ましい。
【０２３２】
このようなＲh2としては、例えば、下記に示す置換基が好ましく、中でもＲh2としては、３−メタクリロキシプロピル基、Ｎ−メチル−３−アミノプロピル基、Ｎ−フェニル−３−アミノプロピル基及びオクチル基が好ましい。
【０２３３】
【化８２】
2017128709.tif 000083
【０２３４】
【化８３】
2017128709.tif 000084
【０２３５】
このようなケイ素原子含有化合物としては、シランカップリング剤及びシラン化合物が挙げられる。
【０２３６】
シランカップリング剤としては、例えば、ビニルトリメトキシシラン、ビニルトリエトキシシラン等のビニル系シランカップリング剤；２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン等のエポキシ系シランカップリング剤；ｐ−スチリルトリメトキシシラン等のスチリル系シランカップリング剤；３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン等の（メタ）アクリル系シランカップリング剤；Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−メチル−３−アミノプロピルトリメトキシシラン、Ｎ−フェニル−３−アミノプロピルトリメトキシシラン等のアミノ系シランカップリング剤；３−ウレイドプロピルトリアルコキシシラン等のウレイド系シランカップリング剤；３−メルカプトプロピルメチルジメトキシシラン、３−メルカプトプロピルトリメトキシシラン等のメルカプト系シランカップリング剤；ビス（トリエトキシシリルプロピル）テトラスルフィド等のスルフィド系シランカップリング剤；３−イソシアネートプロピルトリエトキシシラン等のイソシアネート系シランカップリング剤；等が挙げられる。
【０２３７】
またシラン化合物としては、例えば、メチルトリメトキシシラン、ジメチルジメトキシシラン、フェニルトリメトキシシラン、メチルトリエトキシシラン、ジメチルジエトキシシラン、フェニルトリエトキシシラン、プロピルトリメトキシシラン、プロピルトリエトキシシラン、ヘキシルトリメトキシシラン、ヘキシルトリエトキシシラン、オクチルトリメトキシシラン、オクチルトリエトキシシラン、デシルトリメトキシシラン、デシルトリエトキシシラン、１，６−ビス（トリメトキシシリル）ヘキサン等のアルコキシシラン等が挙げられる。
【０２３８】
中でもケイ素原子含有化合物としては、（メタ）アクリル系シランカップリング剤、アミノ系シランカップリング剤、アルコキシシランが好ましく、より好ましくは３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アミノプロピルトリメトキシシラン、３−アミノプロピルトリエトキシシラン、Ｎ−メチル−３−アミノプロピルトリメトキシシラン、Ｎ−フェニル−３−アミノプロピルトリメトキシシラン、プロピルトリメトキシシラン、プロピルトリエトキシシラン、ヘキシルトリメトキシシラン、ヘキシルトリエトキシシラン、オクチルトリメトキシシラン、オクチルトリエトキシシラン、デシルトリメトキシシランであり、更に好ましくは、３−メタクリロキシプロピルトリメトキシシラン、Ｎ−メチル−３−アミノプロピルトリメトキシシラン、Ｎ−フェニル−３−アミノプロピルトリメトキシシラン、ヘキシルトリメトキシシラン、ヘキシルトリエトキシシラン、オクチルトリメトキシシラン、オクチルトリエトキシシランであり、特に好ましくは３−メタクリロキシプロピルトリメトキシシラン、Ｎ−メチル−３−アミノプロピルトリメトキシシラン、Ｎ−フェニル−３−アミノプロピルトリメトキシシラン、オクチルトリメトキシシランである。
【０２３９】
ケイ素原子含有化合物の使用量は、キサンテン染料（ａ）１００質量部に対し、２０〜５００質量部が好ましく、より好ましくは５０〜３００質量部であり、更に好ましくは８０〜２００質量部である。
【０２４０】
なお（ｂ）成分として、有機酸の塩と、ケイ素原子含有化合物の両方を組み合わせて用いる場合、有機酸の塩の使用量は合計で、キサンテン染料１００質量部に対し、１〜５０質量部が好ましく、より好ましくは５〜４０質量部であり、更に好ましくは１０〜３０質量部である。またケイ素原子含有化合物の使用量は、有機酸の塩の使用量（合計）１００質量部に対し、２００〜１０００質量部が好ましく、より好ましくは３００〜８００質量部であり、更に好ましくは４００〜７００質量部である。
【０２４１】
＜有機溶媒＞
本発明で用いる有機溶媒としては、前述したキサンテン染料（ａ）を溶解し得る溶媒であれば特に限定されず、例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート、γ−ブチロラクトン等が挙げられる。
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール、メチルアニソール等が挙げられる。
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート、ジプロピレングリコールメチルエーテルアセテート等が挙げられる。
ケトン溶剤としては、ジアセトンアルコール（４−ヒドロキシ−４−メチル−２−ペンタノン）、アセトン、２−ブタノン、２−ヘプタノン、３−ヘプタノン、４−ヘプタノン、４−メチル−２−ペンタノン、シクロペンタノン、シクロヘキサノン、イソホロン等が挙げられる。
アルコール溶剤としては、メタノール、エタノール、プロパノール、ブタノール、ヘキサノール、シクロヘキサノール、エチレングリコール、プロピレングリコール、グリセリン等が挙げられる。
芳香族炭化水素溶剤としては、ベンゼン、トルエン、キシレン、メシチレン等が挙げられる。
アミド溶剤としては、Ｎ，Ｎ−ジメチルホルムアミド、Ｎ，Ｎ−ジメチルアセトアミド、Ｎ−メチルピロリドン等が挙げられる。
これらの溶媒は、１種のみで用いてもよく、複数種を混合して用いてもよい。中でも、エーテルエステル溶剤、ケトン溶剤、アルコール溶剤及びこれらの混合溶媒の使用が好ましく、エーテルエステル溶剤、ケトン溶剤及びこれらの混合溶媒の使用がより好ましい。
エーテルエステル溶剤としては、プロピレングリコールモノメチルエーテルアセテート、プロピレングリコールモノエチルエーテルアセテート、プロピレングリコールモノプロピルエーテルアセテート、エチレングリコールモノメチルエーテルアセテート及びエチレングリコールモノエチルエーテルアセテート等のアルキレングリコールモノアルキルエーテルのカルボン酸エステルが好ましく、プロピレングリコールモノメチルエーテルアセテートがより好ましい。
ケトン溶剤としては、ケトン性カルボニル基を有する脂肪族アルコールが好ましく、ジアセトンアルコール（４−ヒドロキシ−４−メチル−２−ペンタノン）がより好ましい。
【０２４２】
＜染料溶解液の作製＞
本発明では、（ｂ）成分として、有機酸の塩及びケイ素原子含有化合物の少なくとも１種を使用するとよく、有機酸の塩及びケイ素原子含有化合物から選ばれる１種のみを使用してもよく、有機酸の塩及びケイ素原子含有化合物から選ばれる２種以上を併用してもよい。このような（ｂ）成分の使用態様としては、例えば、有機酸の塩を使用する態様、ケイ素原子含有化合物のみを使用する態様、有機酸の塩と、ケイ素原子含有化合物の両方を組み合わせて使用する態様、等が挙げられる。
【０２４３】
有機酸の塩を使用する態様、ケイ素原子含有化合物のみを使用する態様において、（ａ）キサンテン染料とこれら（ｂ）成分を含む組成物（混合物）の調製方法は特に限定されるものではなく、前記組成物の調製方法としては、例えば、（ｂ）成分及び有機溶媒を含む混合溶液に、（ａ）キサンテン染料を添加する方法；（ａ）キサンテン染料及び有機溶媒を含む混合溶液に、（ｂ）成分を添加する方法；等が挙げられる。
【０２４４】
有機酸の塩と、ケイ素原子含有化合物の両方を組み合わせて使用する態様において、キサンテン（ａ）とケイ素原子含有化合物の添加方法は特に限定されないが、例えば、有機酸の塩の存在下にケイ素原子含有化合物を加え撹拌した後（撹拌工程１と称す）、キサンテン染料（ａ）を添加する方法；有機酸の塩の存在下にキサンテン染料（ａ）を加え撹拌した後（撹拌工程２と称す）、ケイ素原子含有化合物を添加する方法；有機酸の塩の存在下に、キサンテン染料（ａ）及びケイ素原子含有化合物を添加する方法；等が挙げられる。
前記撹拌工程１〜２において、撹拌時間は、例えば、３０分以上であり、好ましくは１時間以上であり、より好ましくは２時間以上であり、上限は特に限定されないが、通常２０時間以下である。
【０２４５】
またケイ素原子含有化合物の有機溶媒に対する溶解性を高めるため、ケイ素原子含有化合物の添加前又は添加後のいずれかにおいて、混合物を３０〜６０℃に昇温するとよい。
【０２４６】
このようにして得た（ａ）キサンテン染料と、（ｂ）有機酸の塩及びケイ素原子含有化合物からなる群より選ばれる少なくとも１種を含む組成物は、有機溶媒存在下で撹拌される。
撹拌時間は特に限定されないが、例えば、１時間以上が好ましく、より好ましくは３時間以上であり、更に好ましくは５時間以上であり、特に好ましくは１０時間以上であり、１００時間以下が好ましく、より好ましくは９０時間以下であり、更に好ましくは８０時間以下であり、特に好ましくは６０時間以下であり、より更に好ましくは４０時間以下であり、更に特に好ましくは３０時間以下である。
またキサンテン染料（ａ）を、有機酸の塩のみで処理する場合、撹拌時間は、例えば、２時間以上が好ましく、より好ましくは３時間以上であり、８０時間以下が好ましく、より好ましくは６０時間以下であり、更に好ましくは４０時間以下であり、特に好ましくは３０時間以下である。
またキサンテン染料（ａ）を、ケイ素原子含有化合物のみで、又は、有機酸の塩と、ケイ素原子含有化合物の両方を組み合わせて処理する場合、撹拌時間としては、例えば、５時間以上が好ましく、１０時間以上がより好ましく、３０時間以下が好ましく、２０時間以下がより好ましい。
【０２４７】
撹拌温度は特に限定されないが、例えば、−１０℃以上が好ましく、より好ましくは０℃以上がより好ましく、１０℃以上がさらに好ましく、２０℃以上がとりわけ好ましく、８０℃以下が好ましく、７０℃以下がより好ましく、６０℃以下が更に好ましい。
【０２４８】
＜固液分離工程＞
本発明では前記撹拌工程後、不溶物を除去するための固液分離工程を実施するとよい。固液分離としては、例えば、濾過、遠心分離、及びこれらの組み合わせが挙げられ、操作が簡便なことから、本発明では特に濾過を実施することが好ましい。濾過の方法としては、例えば、自然濾過、加圧濾過、減圧濾過等が挙げられる。
濾過には、濾過助剤を用いることができる。濾過助剤は、プリコート、ボディフィードのどちらの用法で用いても良い。濾過助剤としては、活性白土、シリカ、珪藻土、セライト、パーライト、セルロース、活性炭、アルミナ、ケイ酸マグネシウム、水酸化アルミニウム、ハイドロタルサイト、ケイ酸アルミニウム、マグネシウム・アルミニウム系固溶体、ドーソナイトなどが挙げられる。
【０２４９】
＜着色硬化性樹脂組成物＞
染料溶解液（Ａ１）は染料として有用であり、特に、液晶表示等の表示装置のカラーフィルタに用いられる着色硬化性樹脂組成物の着色剤として有用である。
【０２５０】
該カラーフィルタを形成する着色硬化性樹脂組成物中に含まれる染料溶解液（Ａ１）中のキサンテン染料（ａ）の含有量は、着色硬化性樹脂組成物の固形分の総量に対して、０．０２５質量％以上４８質量％以下が好ましく、０．０８質量％以上４２質量％以下がより好ましく、０．１質量％以上３０質量％以下がさらに好ましい。
本明細書において「固形分の総量」とは、本発明の着色硬化性樹脂組成物から溶剤（Ｅ）を除いた成分の合計量をいう。固形分の総量及びこれに対する各成分の含有量は、例えば、液体クロマトグラフィー又はガスクロマトグラフィー等の公知の分析手段で測定することができる。
【０２５１】
本発明の着色硬化性樹脂組成物は、着色剤（Ａ）と、樹脂（Ｂ）と、重合性化合物（Ｃ）と、重合開始剤（Ｄ）とを含む。
着色剤（Ａ）は、染料溶解液（Ａ１）の他に顔料（Ｐ）を含むことが好ましい。さらに、染料溶解液（Ａ１）に含まれるキサンテン染料（ａ）とは異なる染料（Ａ２）を含んでもよい。
着色剤（Ａ）中のキサンテン染料（ａ）の含有量は、着色剤（Ａ）の総量に対して、０．０１質量％以上９０質量％以下が好ましく、０．１質量％以上８０質量％以下がより好ましい。
【０２５２】
＜顔料（Ｐ）＞
顔料（Ｐ）としては、特に限定されず公知の顔料を使用することができ、例えば、カラーインデックス（The Society of Dyers and Colourists出版）でピグメントに分類されている化合物が挙げられる。
顔料としては、例えば、Ｃ．Ｉ．ピグメントイエロー１（以下、Ｃ．Ｉ．ピグメントイエローの記載を省略し、番号のみの記載とする。）、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色顔料；
Ｃ．Ｉ．ピグメントレッド９、９７、１０５、１２２、１２３、１４４、１４９、１６６、１６８、１７５、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０、８０などの青色顔料；
Ｃ．Ｉ．ピグメントバイオレット１、１９、２３、２９、３２、３６、３８などのバイオレット色顔料；
Ｃ．Ｉ．ピグメントグリーン７、３６、５８などの緑色顔料；
Ｃ．Ｉ．ピグメントブラウン２３、２５などのブラウン色顔料；
Ｃ．Ｉ．ピグメントブラック１、７などの黒色顔料等が挙げられる。
これらの顔料は、単独でも、２種以上を混合して用いてもよい。
【０２５３】
顔料としては、Ｃ．Ｉ．ピグメントイエロー１３８、１３９、１５０などの黄色顔料、Ｃ．Ｉ．ピグメントレッド１７７、２４２、２５４などの赤色顔料、Ｃ．Ｉ．ピグメントブルー１５、１５：３、１５：４、１５：６、６０などの青色顔料及びＣ．Ｉ．ピグメントバイオレット１、１９、２３、２９、３２、３６、３８などのバイオレット色顔料が好ましく、より好ましくはＣ．Ｉ．ピグメントブルー１５、１５：３、１５：４、１５：６及びピグメントバイオレット２３からなる群より選ばれる少なくとも一種であり、さらに好ましくはＣ．Ｉ．ピグメントブルー１５：６及びピグメントバイオレット２３からなる群より選ばれる少なくとも一種である。前記の顔料を含むことで、本発明の着色硬化性樹脂組成物を用いたカラーフィルタの透過スペクトルの最適化が容易であり、カラーフィルタの耐熱性、耐光性及び耐薬品性が良好になる。
【０２５４】
本発明の着色硬化性樹脂組成物は、青色顔料を含むことが好ましい。
顔料は、必要に応じて、ロジン処理、酸性基又は塩基性基が導入された顔料誘導体等を用いた表面処理、高分子化合物等による顔料表面へのグラフト処理、硫酸微粒化法等による微粒化処理、又は不純物を除去するための有機溶剤や水等による洗浄処理、イオン性不純物のイオン交換法等による除去処理等が施されていてもよい。顔料の粒径は、それぞれ均一であることが好ましい。
【０２５５】
上記顔料として、顔料が溶媒中で均一に分散した顔料分散液を用いてもよい。
顔料分散液は、顔料と顔料分散剤とを溶媒中で混合することにより得ることができる。
上記混合において、２種以上の顔料を混合する場合、それぞれ単独で混合してもよいし、複数種を混合してもよい。
前記顔料分散剤としては、カチオン系、アニオン系、ノニオン系及び両性の何れの分散剤であってもよく、ポリエステル系、ポリアミン系、アクリル系等の顔料分散剤等が挙げられる。
これらの顔料分散剤は、単独でも２種以上を組み合わせて用いてもよい。顔料分散剤としては、商品名でＫＰ（信越化学工業（株）製）、フローレン（共栄社化学（株）製）、ソルスパース（ゼネカ（株）製）、ＥＦＫＡ（ＢＡＳＦ社製）、アジスパー（味の素ファインテクノ（株）製）、Ｄｉｓｐｅｒｂｙｋ（ビックケミー社製）等が挙げられる。
【０２５６】
上記溶媒としては、特に限定されず、本発明の着色硬化性樹脂組成物における溶媒と同様の溶媒が挙げられる。
顔料分散剤を用いる場合、その使用量は、顔料１００質量部に対して、好ましくは１００質量部以下であり、より好ましくは５質量部以上５０質量部以下である。顔料分散剤の使用量が前記の範囲にあると、顔料が溶媒中に均一に分散した顔料分散液が得られる傾向がある。
【０２５７】
＜染料（Ａ２）＞
染料（Ａ２）としては、油溶性染料、酸性染料、塩基性染料、直接染料、媒染染料、酸性染料のアミン塩や酸性染料のスルホンアミド誘導体などの染料が挙げられ、例えば、カラーインデックス（The Society of Dyers and Colourists出版）で染料に分類されている化合物や、染色ノート（色染社）に記載されている公知の染料が挙げられる。また、化学構造によれば、アゾ染料、シアニン染料、トリフェニルメタン染料、キサンテン染料、フタロシアニン染料、ナフトキノン染料、キノンイミン染料、メチン染料、アゾメチン染料、スクアリリウム染料、アクリジン染料、スチリル染料、クマリン染料、キノリン染料及びニトロ染料等が挙げられる。これらのうち、有機溶剤可溶性染料が好ましい。
【０２５８】
具体的には、Ｃ．Ｉ．ソルベントイエロー４、１４、１５、２３、２４、３８、６２、６３、６８、８２、９４、９８、９９、１６２；
Ｃ．Ｉ．ソルベントレッド４５、４９、１２５、１３０、２１８；
Ｃ．Ｉ．ソルベントオレンジ２、７、１１、１５、２６、５６；
Ｃ．Ｉ．ソルベントブルー４、５、３７、６７、７０、９０；
Ｃ．Ｉ．ソルベントグリーン１、４、５、７、３４、３５等のＣ．Ｉ．ソルベント染料；
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３４、３５、３７、４２、４４、５０、５１、５２、５７、６６、７３、８７、８８、９１、９２、９４、９７、１０３、１１１、１１４、１２９、１３３、１３４、１３８、１４３、１４５、１５０、１５１、１５８、１７６、１８２、１８３、１９５、１９８、２０６、２１１、２１５、２１６、２１７、２２７、２２８、２４９、２５２、２５７、２５８、２６０、２６１、２６６、２６８、２７０、２７４、２７７、２８０、２８１、２８９、３０８、３１２、３１５、３１６、３３９、３４１、３４５、３４６、３４９、３８２、３８３、３８８、３９４、４０１、４１２、４１７、４１８、４２２、４２６；
Ｃ．Ｉ．アシッドオレンジ６、７、８、１０、１２、２６、５０、５１、５２、５６、６２、６３、６４、７４、７５、９４、９５、１０７、１０８、１６９、１７３；
Ｃ．Ｉ．アシッドバイオレット６Ｂ、７、９、１７、１９、３０、１０２；
Ｃ．Ｉ．アシッドブルー１、７、９、１５、１８、２２、２９、４２、５９、６０、６２、７０、７２、７４、８２、８３、８６、８７、９０、９２、９３、１００、１０２、１０３、１０４、１１３、１１７、１２０、１２６、１３０、１３１、１４２、１４７、１５１、１５４、１５８、１６１、１６６、１６７、１６８、１７０、１７１、１８４、１８７、１９２、１９９、２１０、２２９、２３４、２３６、２４２、２４３、２５６、２５９、２６７、２８５、２９６、３１５、３３５；  Ｃ．Ｉ．アシッドグリーン１、３、５、９、１６、５０、５８、６３、６５、８０、１０４、１０５、１０６、１０９等のＣ．Ｉ．アシッド染料；
Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ダイレクトバイオレット４７、５２、５４、５９、６０、６５、６６、７９、８０、８１、８２、８４、８９、９０、９３、９５、９６、１０３、１０４；
Ｃ．Ｉ．ダイレクトブルー１、２、６、８、１５、２２、２５、４１、５７、７１、７６、７８、８０、８１、８４、８５、８６、９０、９３、９４、９５、９７、９８、９９、１００、１０１、１０６、１０７、１０８、１０９、１１３、１１４、１１５、１１７、１１９、１２０、１３７、１４９、１５０、１５３、１５５、１５６、１５８、１５９、１６０、１６１、１６２、１６３、１６４、１６５、１６６、１６７、１６８、１７０、１７１、１７２、１７３、１８８、１８９、１９０、１９２、１９３、１９４、１９５、１９６、１９８、１９９、２００、２０１、２０２、２０３、２０７、２０９、２１０、２１２、２１３、２１４、２２２、２２５、２２６、２２８、２２９、２３６、２３７、２３８、２４２、２４３、２４４、２４５、２４６、２４７、２４８、２４９、２５０、２５１、２５２、２５６、２５７、２５９、２６０、２６８、２７４、２７５、２９３；
Ｃ．Ｉ．ダイレクトグリーン２５、２７、３１、３２、３４、３７、６３、６５、６６、６７、６８、６９、７２、７７、７９、８２等のＣ．Ｉ．ダイレクト染料；
Ｃ．Ｉ．ディスパースイエロー５４，７６等のＣ．Ｉ．ディスパース染料；
Ｃ．Ｉ．ベーシックレッド１、１０；
Ｃ．Ｉ．ベーシックブルー１、３、５、７、９、１９、２４、２５、２６、２８、２９、４０、４１、５４、５８、５９、６４、６５、６６、６７、６８；
Ｃ．Ｉ．ベーシックグリーン１；等のＣ．Ｉ．ベーシック染料；
Ｃ．Ｉ．リアクティブイエロー２，７６，１１６；
Ｃ．Ｉ．リアクティブオレンジ１６；
Ｃ．Ｉ．リアクティブレッド３６；等のＣ．Ｉ．リアクティブ染料；
Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、４、９、１２、１４、１７、１８、１９、２２、２３、２４、２５、２６、２７、３０、３２、３３、３６、３７、３８、３９、４１、４３、４５、４６、４８、５３、５６、６３、７１、７４、８５、８６、８８、９０、９４、９５；
Ｃ．Ｉ．モーダントオレンジ３、４、５、８、１２、１３、１４、２０、２１、２３、２４、２８、２９、３２、３４、３５、３６、３７、４２、４３、４７、４８；
Ｃ．Ｉ．モーダントバイオレット１、２、４、５、７、１４、２２、２４、３０、３１、３２、３７、４０、４１、４４、４５、４７、４８、５３、５８；
Ｃ．Ｉ．モーダントブルー１、２、３、７、９、１２、１３、１５、１６、１９、２０、２１、２２、２６、３０、３１、３９、４０、４１、４３、４４、４９、５３、６１、７４、７７、８３、８４；
Ｃ．Ｉ．モーダントグリーン１、３、４、５、１０、１５、２６、２９、３３、３４、３５、４１、４３、５３等のＣ．Ｉ．モーダント染料；
Ｃ．Ｉ．バットグリーン１等のＣ．Ｉ．バット染料、等が挙げられる。
中でも、青色染料、バイオレット色染料及び赤色染料が好ましい。
これらの染料は、所望するカラーフィルタの分光スペクトルに合わせて適宜選択すればよい。これらの染料は、単独で用いても２種以上を併用してもよい。
【０２５９】
着色剤（Ａ）の含有率は、固形分の総量に対して、好ましくは１質量％以上、より好ましくは５質量％以上、好ましくは７０質量％以下、より好ましくは６０質量％以下、更に好ましくは５０質量％以下である。着色剤（Ａ）の含有率が前記の範囲内であると、所望とする分光や色濃度を得ることができる。
【０２６０】
＜樹脂（Ｂ）＞
樹脂（Ｂ）としては、特に限定されるものではないが、アルカリ可溶性樹脂（Ｂ）であることが好ましい。アルカリ可溶性樹脂（Ｂ）（以下「樹脂（Ｂ）」という場合がある）は、不飽和カルボン酸及び不飽和カルボン酸無水物からなる群より選ばれる少なくとも一種の単量体（ａ）に由来する構造単位を含む共重合体である。
【０２６１】
このような樹脂（Ｂ）としては、以下の樹脂［Ｋ１］〜［Ｋ６］等が挙げられる。
樹脂［Ｋ１］不飽和カルボン酸及び不飽和カルボン酸無水物からなる群より選ばれる少なくとも一種の単量体（ａ）（以下「（ａ）」という場合がある）に由来する構造単位と、炭素数２〜４の環状エーテル構造とエチレン性不飽和結合とを有する単量体（ｂ）（以下「（ｂ）」という場合がある）にw由来する構造単位とを有する共重合体；
樹脂［Ｋ２］（ａ）に由来する構造単位と（ｂ）に由来する構造単位と、（ａ）と共重合可能な単量体（ｃ）（ただし、（ａ）及び（ｂ）とは異なる。）（以下「（ｃ）」という場合がある）に由来する構造単位とを有する共重合体；
樹脂［Ｋ３］（ａ）に由来する構造単位と（ｃ）に由来する構造単位とを有する共重合体；
樹脂［Ｋ４］（ａ）に由来する構造単位に（ｂ）を付加させた構造単位と（ｃ）に由来する構造単位とを有する共重合体；
樹脂［Ｋ５］（ｂ）に由来する構造単位に（ａ）を付加させた構造単位と（ｃ）に由来する構造単位とを有する共重合体；
樹脂［Ｋ６］（ｂ）に由来する構造単位に（ａ）を付加させ、カルボン酸無水物をさらに付加させた構造単位と（ｃ）に由来する構造単位とを有する共重合体。
【０２６２】
（ａ）としては、具体的には、アクリル酸、メタクリル酸、クロトン酸、ｏ−、ｍ−、ｐ−ビニル安息香酸等の不飽和モノカルボン酸類；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸、１、４−シクロヘキセンジカルボン酸等の不飽和ジカルボン酸類；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物類；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等の不飽和ジカルボン酸類無水物；
こはく酸モノ〔２−（メタ）アクリロイルオキシエチル〕、フタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、共重合反応性の点や得られる樹脂のアルカリ水溶液への溶解性の点から、アクリル酸、メタクリル酸、無水マレイン酸等が好ましい。
【０２６３】
（ｂ）としては、炭素数２〜４の環状エーテル構造（例えば、オキシラン環、オキセタン環及びテトラヒドロフラン環からなる群より選ばれる少なくとも１種）とエチレン性不飽和結合とを有する重合性化合物が挙げられる。
（ｂ）は、好ましくは、炭素数２〜４の環状エーテルと（メタ）アクリロイルオキシ基とを有する単量体である。
尚、本明細書において、「（メタ）アクリル酸」とは、アクリル酸及びメタクリル酸よりなる群より選ばれる少なくとも１種を表す。「（メタ）アクリロイル」及び「（メタ）アクリレート」等の表記も、同様の意味を有する。
【０２６４】
（ｂ）としては、オキシラニル基とエチレン性不飽和結合とを有する単量体（ｂ１）（以下「（ｂ１）」という場合がある）、オキセタニル基とエチレン性不飽和結合とを有する単量体（ｂ２）（以下「（ｂ２）」という場合がある）、テトラヒドロフリル基とエチレン性不飽和結合とを有する単量体（ｂ３）（以下「（ｂ３）」という場合がある）等が挙げられる。
（ｂ１）としては、例えば、直鎖状又は分枝鎖状の脂肪族不飽和炭化水素がエポキシ化された構造を有する単量体（ｂ１−１）（以下「（ｂ１−１）」という場合がある）、脂環式不飽和炭化水素がエポキシ化された構造を有する単量体（ｂ１−２）（以下「（ｂ１−２）」という場合がある）が挙げられる。
（ｂ１−１）としては、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、２，４，６−トリス（グリシジルオキシメチル）スチレン等が挙げられる。
（ｂ１−２）としては、ビニルシクロヘキセンモノオキサイド、１，２−エポキシ−４−ビニルシクロヘキサン（例えば、セロキサイド２０００；（株）ダイセル製）、３，４−エポキシシクロヘキシルメチル（メタ）アクリレート（例えば、サイクロマーＡ４００；（株）ダイセル製）、３，４−エポキシシクロヘキシルメチル（メタ）アクリレート（例えば、サイクロマーＭ１００；（株）ダイセル製）、式（ＩＩ）で表される化合物及び式（ＩＩＩ）で表される化合物等が挙げられる。
【０２６５】
【化８４】
2017128709.tif 000085
【０２６６】
［式（ＩＩ）及び式（ＩＩＩ）中、Ｒa及びＲbは、水素原子、又は炭素数１〜４のアルキル基を表し、該アルキル基に含まれる水素原子は、ヒドロキシ基で置換されていてもよい。
Ｘa及びＸbは、単結合、＊−Ｒc−、＊−Ｒc−Ｏ−、＊−Ｒc−Ｓ−又は＊−Ｒc−ＮＨ−を表す。
Ｒcは、炭素数１〜６のアルカンジイル基を表す。
＊は、Ｏとの結合手を表す。］
【０２６７】
炭素数１〜４のアルキル基としては、メチル基、エチル基、ｎ−プロピル基、イソプロピル基、ｎ−ブチル基、ｓｅｃ−ブチル基、ｔｅｒｔ−ブチル基等が挙げられる。
水素原子がヒドロキシで置換されたアルキル基としては、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
Ｒa及びＲbとしては、好ましくは水素原子、メチル基、エチル基、ヒドロキシメチル基、１−ヒドロキシエチル基、２−ヒドロキシエチル基が挙げられ、より好ましくは水素原子、メチル基が挙げられる。
【０２６８】
炭素数１〜６のアルカンジイル基としては、メチレン基、エチレン基、プロパン−１，２−ジイル基、プロパン−１，３−ジイル基、ブタン−１，４−ジイル基、ペンタン−１，５−ジイル基、ヘキサン−１，６−ジイル基等が挙げられる。
Ｘa及びＸbとしては、好ましくは単結合、メチレン基、エチレン基、＊−ＣＨ2−Ｏ−及び＊−ＣＨ2ＣＨ2−Ｏ−が挙げられ、より好ましくは単結合、＊−ＣＨ2ＣＨ2−Ｏ−が挙げられる（＊はＯとの結合手を表す）。
【０２６９】
式（ＩＩ）で表される化合物としては、式（ＩＩ−１）〜式（ＩＩ−１５）のいずれかで表される化合物等が挙げられる。中でも、式（ＩＩ−１）、式（ＩＩ−３）、式（ＩＩ−５）、式（ＩＩ−７）、式（ＩＩ−９）又は式（ＩＩ−１１）〜式（ＩＩ−１５）で表される化合物が好ましく、式（ＩＩ−１）、式（ＩＩ−７）、式（ＩＩ−９）又は式（ＩＩ−１５）で表される化合物がより好ましい。
【０２７０】
【化８５】
2017128709.tif 000086
【０２７１】
【化８６】
2017128709.tif 000087
【０２７２】
式（ＩＩＩ）で表される化合物としては、式（ＩＩＩ−１）〜式（ＩＩＩ−１５）のいずれかで表される化合物等が挙げられる。中でも、式（ＩＩＩ−１）、式（ＩＩＩ−３）、式（ＩＩＩ−５）、式（ＩＩＩ−７）、式（ＩＩＩ−９）又は式（ＩＩＩ−１１）〜式（ＩＩＩ−１５）で表される化合物が好ましく、式（ＩＩＩ−１）、式（ＩＩＩ−７）、式（ＩＩＩ−９）又は式（ＩＩＩ−１５）で表される化合物がより好ましい。
【０２７３】
【化８７】
2017128709.tif 000088
【０２７４】
【化８８】
2017128709.tif 000089
【０２７５】
式（ＩＩ）で表される化合物及び式（ＩＩＩ）で表される化合物は、それぞれ単独で用いても、式（ＩＩ）で表される化合物と式（ＩＩＩ）で表される化合物とを併用してもよい。これらを併用する場合、式（ＩＩ）で表される化合物及び式（ＩＩＩ）で表される化合物の含有比率はモル基準で、好ましくは５：９５〜９５：５、より好ましくは１０：９０〜９０：１０、さらに好ましくは２０：８０〜８０：２０である。
【０２７６】
（ｂ２）としては、オキセタニル基と（メタ）アクリロイルオキシ基とを有する単量体がより好ましい。（ｂ２）としては、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【０２７７】
（ｂ３）としては、テトラヒドロフリル基と（メタ）アクリロイルオキシ基とを有する単量体がより好ましい。（ｂ３）としては、具体的には、テトラヒドロフルフリルアクリレート（例えば、ビスコートＶ＃１５０、大阪有機化学工業（株）製）、テトラヒドロフルフリルメタクリレート等が挙げられる。
【０２７８】
（ｂ）としては、得られるカラーフィルタの耐熱性、耐薬品性等の信頼性をより高くすることができる点で、（ｂ１）であることが好ましい。さらに、着色硬化性樹脂組成物の保存安定性が優れるという点で、（ｂ１−２）がより好ましい。
【０２７９】
（ｃ）としては、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリール（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として「ジシクロペンタニル（メタ）アクリレート」といわれている。また、「トリシクロデシル（メタ）アクリレート」という場合がある。）、トリシクロ［５．２．１．０2,6］デセン−８−イル（メタ）アクリレート（当該技術分野では、慣用名として「ジシクロペンテニル（メタ）アクリレート」といわれている。）、ジシクロペンタニルオキシエチル（メタ）アクリレート、イソボルニル（メタ）アクリレート、アダマンチル（メタ）アクリレート、アリール（メタ）アクリレート、プロパルギル（メタ）アクリレート、フェニル（メタ）アクリレート、ナフチル（メタ）アクリレート、ベンジル（メタ）アクリレート等の（メタ）アクリル酸エステル類；
２−ヒドロキシエチル（メタ）アクリレート、２−ヒドロキシプロピル（メタ）アクリレート等のヒドロキシ基含有（メタ）アクリル酸エステル類；
マレイン酸ジエチル、フマル酸ジエチル、イタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン、５，６−ビス（シクロヘキシルオキシカルボニル）ビシクロ［２．２．１］ヘプト−２−エン等のビシクロ不飽和化合物類；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート、Ｎ−（９−アクリジニル）マレイミド等のジカルボニルイミド誘導体類；
スチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン、２，３−ジメチル−１，３−ブタジエン等が挙げられる。
これらのうち、共重合反応性及び耐熱性の点から、スチレン、ビニルトルエン、ベンジル（メタ）アクリレート、トリシクロ［５．２．１．０2,6］デカン−８−イル（メタ）アクリレート、Ｎ−フェニルマレイミド、Ｎ−シクロヘキシルマレイミド、Ｎ−ベンジルマレイミド、ビシクロ［２．２．１］ヘプト−２−エンが好ましい。
【０２８０】
樹脂［Ｋ１］において、それぞれに由来する構造単位の比率は、樹脂［Ｋ１］を構成する全構造単位中、
（ａ）に由来する構造単位；２〜６０モル％
（ｂ）に由来する構造単位；４０〜９８モル％
であることが好ましく、
（ａ）に由来する構造単位；１０〜５０モル％
（ｂ）に由来する構造単位；５０〜９０モル％
であることがより好ましい。
樹脂［Ｋ１］において、構造単位の比率が、上記の範囲にあると、着色硬化性樹脂組成物の保存安定性、着色パターンを形成する際の現像性、及び得られるカラーフィルタの耐溶剤性に優れる傾向がある。
樹脂［Ｋ１］は、文献「高分子合成の実験法」（大津隆行著  発行所（株）化学同人  第１版第１刷  １９７２年３月１日発行）に記載された方法及び当該文献に記載された引用文献を参考にして製造することができる。
【０２８１】
樹脂［Ｋ１］の具体的な製造方法としては、（ａ）及び（ｂ）の所定量、重合開始剤及び溶剤等を反応容器中に入れて、窒素により酸素を置換することにより、脱酸素雰囲気にし、攪拌しながら、加熱及び保温する方法が挙げられる。
なお、ここで用いられる重合開始剤及び溶剤等は、特に限定されず、当該分野で通常使用されているものを使用することができる。重合開始剤としては、アゾ化合物（２，２’−アゾビスイソブチロニトリル、２，２’−アゾビス（２，４−ジメチルバレロニトリル）等）や有機過酸化物（ベンゾイルペルオキシド等）が挙げられ、溶剤としては、各モノマーを溶解するものであればよく、本発明の着色硬化性樹脂組成物の溶剤（Ｅ）として後述する溶剤等が挙げられる。
なお、得られた共重合体は、反応後の溶液をそのまま使用してもよいし、濃縮あるいは希釈した溶液を使用してもよいし、再沈殿等の方法で固体（粉体）として取り出したものを使用してもよい。特に、この重合の際に溶剤として、本発明の着色硬化性樹脂組成物に含まれる溶剤を使用することにより、反応後の溶液をそのまま本発明の着色硬化性樹脂組成物の調製に使用することができるため、本発明の着色硬化性樹脂組成物の製造工程を簡略化することができる。
【０２８２】
樹脂［Ｋ２］において、それぞれに由来する構造単位の比率は、樹脂［Ｋ２］を構成する全構造単位中、
（ａ）に由来する構造単位；２〜４５モル％
（ｂ）に由来する構造単位；２〜９５モル％
（ｃ）に由来する構造単位；１〜６５モル％
であることが好ましく、
（ａ）に由来する構造単位；５〜４０モル％
（ｂ）に由来する構造単位；５〜８０モル％
（ｃ）に由来する構造単位；５〜６０モル％
であることがより好ましい。
樹脂［Ｋ２］の構造単位の比率が、上記の範囲にあると、着色硬化性樹脂組成物の保存安定性、着色パターンを形成する際の現像性、並びに、得られるカラーフィルタの耐溶剤性、耐熱性及び機械強度に優れる傾向がある。
樹脂［Ｋ２］は、更に所定量の（ｃ）を用いる以外は樹脂［Ｋ１］の製造方法として記載した方法と同様に製造することができる。
【０２８３】
樹脂［Ｋ３］において、それぞれに由来する構造単位の比率は、樹脂［Ｋ３］を構成する全構造単位中、
（ａ）に由来する構造単位；２〜６０モル％
（ｃ）に由来する構造単位；４０〜９８モル％
であることが好ましく、
（ａ）に由来する構造単位；１０〜５０モル％
（ｃ）に由来する構造単位；５０〜９０モル％
であることがより好ましい。
樹脂［Ｋ３］は、（ｂ）の代わりに（ｃ）を用いる以外は樹脂［Ｋ１］の製造方法として記載した方法と同様に製造することができる。
【０２８４】
樹脂［Ｋ４］は、（ａ）と（ｃ）との共重合体を得て、（ｂ）が有する炭素数２〜４の環状エーテルを（ａ）が有するカルボン酸及び／又はカルボン酸無水物に付加させることにより製造することができる。
まず（ａ）と（ｃ）との共重合体を、樹脂［Ｋ１］の製造方法として記載した方法と同様に製造する。この場合、それぞれに由来する構造単位の比率は、樹脂［Ｋ３］で挙げたもの同じ比率であることが好ましい。
次に、前記共重合体中の（ａ）に由来するカルボン酸及び／又はカルボン酸無水物の一部に、（ｂ）が有する炭素数２〜４の環状エーテルを反応させる。
（ａ）と（ｃ）との共重合体の製造に引き続き、フラスコ内雰囲気を窒素から空気に置換し、（ｂ）、カルボン酸又はカルボン酸無水物と環状エーテルとの反応触媒（例えばトリス（ジメチルアミノメチル）フェノール等）及び重合禁止剤（例えばハイドロキノン等）等をフラスコ内に入れて、例えば、６０〜１３０℃で、１〜１０時間反応することにより、樹脂［Ｋ４］を製造することができる。
（ｂ）の使用量は、（ａ）１００モルに対して、５〜８０モルが好ましく、より好ましくは１０〜７５モルである。この範囲にすることにより、着色硬化性樹脂組成物の保存安定性、パターンを形成する際の現像性、並びに、得られるパターンの耐溶剤性、耐熱性、機械強度及び感度のバランスが良好になる傾向がある。環状エーテルの反応性が高く、未反応の（ｂ）が残存しにくいことから、樹脂［Ｋ４］に用いる（ｂ）としては（ｂ１）が好ましく、さらに（ｂ１−１）が好ましい。
前記反応触媒の使用量は、（ａ）、（ｂ）及び（ｃ）の合計量１００質量部に対して０．００１〜５質量部が好ましい。前記重合禁止剤の使用量は、（ａ）、（ｂ）及び（ｃ）の合計量１００質量部に対して０．００１〜５質量部が好ましい。
仕込方法、反応温度及び時間等の反応条件は、製造設備や重合による発熱量等を考慮して適宜調整することができる。なお、重合条件と同様に、製造設備や重合による発熱量等を考慮し、仕込方法や反応温度を適宜調整することができる。
【０２８５】
樹脂［Ｋ５］は、第一段階として、上述した樹脂［Ｋ１］の製造方法と同様にして、（ｂ）と（ｃ）との共重合体を得る。上記と同様に、得られた共重合体は、反応後の溶液をそのまま使用してもよいし、濃縮あるいは希釈した溶液を使用してもよいし、再沈殿等の方法で固体（粉体）として取り出したものを使用してもよい。
（ｂ）及び（ｃ）に由来する構造単位の比率は、前記の共重合体を構成する全構造単位の合計モル数に対して、それぞれ、
（ｂ）に由来する構造単位；５〜９５モル％
（ｃ）に由来する構造単位；５〜９５モル％
であることが好ましく、
（ｂ）に由来する構造単位；１０〜９０モル％
（ｃ）に由来する構造単位；１０〜９０モル％
であることがより好ましい。
【０２８６】
さらに、樹脂［Ｋ４］の製造方法と同様の条件で、（ｂ）と（ｃ）との共重合体が有する（ｂ）に由来する環状エーテルに、（ａ）が有するカルボン酸又はカルボン酸無水物を反応させることにより、樹脂［Ｋ５］を得ることができる。
前記の共重合体に反応させる（ａ）の使用量は、（ｂ）１００モルに対して、５〜８０モルが好ましい。環状エーテルの反応性が高く、未反応の（ｂ）が残存しにくいことから、樹脂［Ｋ５］に用いる（ｂ）としては（ｂ１）が好ましく、さらに（ｂ１−１）が好ましい。
【０２８７】
樹脂［Ｋ６］は、樹脂［Ｋ５］に、さらにカルボン酸無水物を反応させた樹脂である。環状エーテルとカルボン酸又はカルボン酸無水物との反応により発生するヒドロキシ基に、カルボン酸無水物を反応させる。
カルボン酸無水物としては、無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等が挙げられる。カルボン酸無水物の使用量は、（ａ）の使用量１モルに対して、０．５〜１モルが好ましい。
【０２８８】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2,6］デシル（メタ）アクリレート／（メタ）アクリル酸共重合体等の樹脂［Ｋ１］；グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2,6］デシル（メタ）アクリレート／（メタ）アクリル酸／Ｎ−シクロヘキシルマレイミド共重合体、３，４−エポキシトリシクロ［５．２．１．０2,6］デシル（メタ）アクリレート／（メタ）アクリル酸／ビニルトルエン共重合体、３−メチル−３−（メタ）アクリルロイルオキシメチルオキセタン／（メタ）アクリル酸／スチレン共重合体等の樹脂［Ｋ２］；ベンジル（メタ）アクリレート／（メタ）アクリル酸共重合体、スチレン／（メタ）アクリル酸共重合体、ベンジル（メタ）アクリレート／トリシクロデシル（メタ）アクリレート／（メタ）アクリル酸共重合体、等の樹脂［Ｋ３］；ベンジル（メタ）アクリレート／（メタ）アクリル酸共重合体にグリシジル（メタ）アクリレートを付加させた樹脂、トリシクロデシル（メタ）アクリレート／スチレン／（メタ）アクリル酸共重合体にグリシジル（メタ）アクリレートを付加させた樹脂、トリシクロデシル（メタ）アクリレート／ベンジル（メタ）アクリレート／（メタ）アクリル酸共重合体にグリシジル（メタ）アクリレートを付加させた樹脂等の樹脂［Ｋ４］；トリシクロデシル（メタ）アクリレート／グリシジル（メタ）アクリレートの共重合体に（メタ）アクリル酸を反応させた樹脂、トリシクロデシル（メタ）アクリレート／スチレン／グリシジル（メタ）アクリレートの共重合体に（メタ）アクリル酸を反応させた樹脂等の樹脂［Ｋ５］；トリシクロデシル（メタ）アクリレート／グリシジル（メタ）アクリレートの共重合体に（メタ）アクリル酸を反応させた樹脂にさらにテトラヒドロフタル酸無水物を反応させた樹脂等の樹脂［Ｋ６］等が挙げられる。
【０２８９】
樹脂（Ｂ）は、好ましくは、樹脂［Ｋ１］、樹脂［Ｋ２］及び樹脂［Ｋ３］からなる群より選ばれる一種であり、より好ましくは、樹脂［Ｋ２］及び樹脂［Ｋ３］からなる群より選ばれる一種である。これらの樹脂であると着色硬化性樹脂組成物は現像性に優れる。着色パターンと基板との密着性の観点で、樹脂［Ｋ２］がさらに好ましい。
【０２９０】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。分子量が前記の範囲にあると、塗膜硬度が向上し、残膜率も高く、未露光部の現像液に対する溶解性が良好で、着色パターンの解像度が向上する傾向がある。
【０２９１】
樹脂（Ｂ）の分子量分布［重量平均分子量（Ｍｗ）／数平均分子量（Ｍｎ）］は、好ましくは１．１〜６であり、より好ましくは１．２〜４である。
【０２９２】
樹脂（Ｂ）の酸価（固形分）は、好ましくは５０〜１７０ｍｇ−ＫＯＨ／ｇであり、より好ましくは６０〜１５０ｍｇ−ＫＯＨ／ｇ、さらに好ましくは７０〜１３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０２９３】
樹脂（Ｂ）の含有量は、固形分の総量に対して、好ましくは７〜６５質量％であり、より好ましくは１３〜６０質量％であり、さらに好ましくは１７〜５５質量％である。樹脂（Ｂ）の含有量が、前記の範囲にあると、着色パターンが形成でき、また着色パターンの解像度及び残膜率が向上する傾向がある。
【０２９４】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等が挙げられ、好ましくは（メタ）アクリル酸エステル化合物である。
【０２９５】
エチレン性不飽和結合を１つ有する重合性化合物としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の（ａ）、（ｂ）及び（ｃ）が挙げられる。
エチレン性不飽和結合を２つ有する重合性化合物としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレート等が挙げられる。
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート、カプロラクトン変性ジペンタエリスリトールヘキサ（メタ）アクリレート等が挙げられ、中でも、ジペンタエリスリトールペンタ（メタ）アクリレート及びジペンタエリスリトールヘキサ（メタ）アクリレートが好ましい。
【０２９６】
重合性化合物（Ｃ）の重量平均分子量は、好ましくは１５０以上２，９００以下、より好ましくは２５０以上１，５００以下である。
重合性化合物（Ｃ）の含有量は、固形分の総量に対して、７〜６５質量％であることが好ましく、より好ましくは１３〜６０質量％であり、さらに好ましくは１５〜５５質量％である。
樹脂（Ｂ）と重合性化合物（Ｃ）との含有量比〔樹脂（Ｂ）：重合性化合物（Ｃ）〕は質量基準で、好ましくは２０：８０〜８０：２０であり、より好ましくは３５：６５〜８０：２０である。
重合性化合物（Ｃ）の含有量が、前記の範囲内にあると、着色パターン形成時の残膜率及びカラーフィルタの耐薬品性が向上する傾向がある。
【０２９７】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。
重合開始剤（Ｄ）としては、Ｏ−アシルオキシム化合物、アルキルフェノン化合物、ビイミダゾール化合物、トリアジン化合物、及びアシルホスフィンオキサイド化合物等が挙げられる。
前記Ｏ−アシルオキシム化合物は、式（ｄ１）で表される構造を有する化合物である。以下、＊は結合手を表す。
【０２９８】
【化８９】
2017128709.tif 000090
【０２９９】
前記Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。イルガキュアＯＸＥ０１、ＯＸＥ０２（以上、ＢＡＳＦ社製）、Ｎ−１９１９（ＡＤＥＫＡ社製）等の市販品を用いてもよい。中でも、Ｏ−アシルオキシム化合物は、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群より選ばれる少なくとも１種が好ましく、Ｎ−ベンゾイルオキシ−１−（４−フェニルスルファニルフェニル）オクタン−１−オン−２−イミンがより好ましい。これらのＯ−アシルオキシム化合物であると、高明度なカラーフィルタが得られる傾向にある。
【０３００】
前記アルキルフェノン化合物は、式（ｄ２）で表される部分構造又は式（ｄ３）で表される部分構造を有する化合物である。これらの部分構造中、ベンゼン環は置換基を有していてもよい。
【０３０１】
【化９０】
2017128709.tif 000091
【０３０２】
式（ｄ２）で表される構造を有する化合物としては、２−メチル−２−モルホリノ−１−（４−メチルスルファニルフェニル）プロパン−１−オン、２−ジメチルアミノ−１−（４−モルホリノフェニル）−２−ベンジルブタン−１−オン及び２−（ジメチルアミノ）−２−［（４−メチルフェニル）メチル］−１−［４−（４−モルホリニル）フェニル］ブタン−１−オン等が挙げられる。イルガキュア３６９、９０７、３７９（以上、ＢＡＳＦ社製）等の市販品を用いてもよい。
式（ｄ３）で表される構造を有する化合物としては、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン及びベンジルジメチルケタール等が挙げられる。
感度の点で、アルキルフェノン化合物としては、式（ｄ２）で表される構造を有する化合物が好ましい。
【０３０３】
前記ビイミダゾール化合物としては、式（ｄ５）で表される化合物等が挙げられる。
【０３０４】
【化９１】
2017128709.tif 000092
【０３０５】
［式（ｄ５）中、Ｒ13〜Ｒ18は、置換基を有していてもよい炭素数６〜１０のアリール基を表す。］
【０３０６】
炭素数６〜１０のアリール基としては、フェニル基、トルイル基、キシリル基、エチルフェニル基及びナフチル基等が挙げられ、好ましくはフェニル基である。
置換基としては、ハロゲン原子、炭素数１〜４のアルコキシ基等が挙げられる。ハロゲン原子としては、フッ素原子、塩素原子、臭素原子、ヨウ素原子等が挙げられ、好ましくは塩素原子である。炭素数１〜４のアルコキシ基としては、メトキシ基、エトキシ基、プロポキシ基、ブトキシ基等が挙げられ、好ましくはメトキシ基である。
ビイミダゾール化合物としては、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）及び４，４’，５，５’−位のフェニル基がカルボアルコキシ基により置換されているビイミダゾール化合物（例えば、特開平７−１０９１３号公報等参照）等が挙げられる。中でも、下記式で表される化合物及びこれらの混合物が好ましい。
【０３０７】
【化９２】
2017128709.tif 000093
【０３０８】
前記トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
前記アシルホスフィンオキサイド化合物としては、２，４，６−トリメチルベンゾイルジフェニルホスフィンオキサイド等が挙げられる。
【０３０９】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノン等のベンゾフェノン化合物；９，１０−フェナンスレンキノン、２−エチルアントラキノン及びカンファーキノン等のキノン化合物；１０−ブチル−２−クロロアクリドン、ベンジル、フェニルグリオキシル酸メチル及びチタノセン化合物等が挙げられる。
【０３１０】
これらは、後述の重合開始助剤（Ｄ１）（特にアミン類）と組み合わせて用いることが好ましい。
【０３１１】
重合開始剤（Ｄ）は、好ましくはアルキルフェノン化合物、トリアジン化合物、アシルホスフィンオキサイド化合物、Ｏ−アシルオキシム化合物及びビイミダゾール化合物からなる群より選ばれる少なくとも一種を含む重合開始剤であり、より好ましくはＯ−アシルオキシム化合物を含む重合開始剤である。
【０３１２】
重合開始剤（Ｄ）の含有量は、樹脂（Ｂ）及び重合性化合物（Ｃ）の合計量１００質量部に対して、好ましくは０．０１〜４０質量部であり、より好ましくは０．０５〜３５質量部であり、さらに好ましくは０．１〜３２質量部であり、とりわけ好ましくは１〜３０質量部である。
【０３１３】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、アミン化合物、アルコキシアントラセン化合物、チオキサントン化合物及びカルボン酸化合物等が挙げられる。
【０３１４】
前記アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、中でも好ましくは４，４’−ビス（ジエチルアミノ）ベンゾフェノンが挙げられる。ＥＡＢ−Ｆ（保土谷化学工業（株）製）等の市販品を用いてもよい。
前記アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
前記チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
前記カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０３１５】
これらの重合開始助剤（Ｄ１）を用いる場合、その含有量は、樹脂（Ｂ）及び重合性化合物（Ｃ）の合計量１００質量部に対して、好ましくは０．１〜３０質量部、より好ましくは１〜２０質量部である。重合開始助剤（Ｄ１）の量がこの範囲内にあると、さらに高感度で着色パターンを形成することができ、カラーフィルタの生産性が向上する傾向にある。
【０３１６】
＜溶剤（Ｅ）＞
溶剤（Ｅ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤及びジメチルスルホキシド等が挙げられる。
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
アルコール溶剤としては、メタノール、エタノール、プロパノール、ブタノール、ヘキサノール、シクロヘキサノール、エチレングリコール、プロピレングリコール及びグリセリン等が挙げられる。
芳香族炭化水素溶剤としては、ベンゼン、トルエン、キシレン及びメシチレン等が挙げられる。
アミド溶剤としては、Ｎ，Ｎ−ジメチルホルムアミド、Ｎ，Ｎ−ジメチルアセトアミド及びＮ−メチルピロリドン等が挙げられる。
これらの溶剤は、単独で用いても２種以上を併用してもよい。
中でも、プロピレングリコールモノメチルエーテルアセテート、乳酸エチル、プロピレングリコールモノメチルエーテル、３−エトキシプロピオン酸エチル、エチレングリコールモノメチルエーテル、エチレングリコールモノブチルエーテル、ジエチレングリコールモノメチルエーテル、ジエチレングリコールモノエチルエーテル、３−メトキシブチルアセテート、３−メトキシ−１−ブタノール、４−ヒドロキシ−４−メチル−２−ペンタノン、Ｎ，Ｎ−ジメチルホルムアミド及びＮ−メチルピロリドン等が好ましく、プロピレングリコールモノメチルエーテルアセテート、４−ヒドロキシ−４−メチル−２−ペンタノン、プロピレングリコールモノメチルエーテル、エチレングリコールモノブチルエーテル、ジプロピレングリコールメチルエーテルアセテート、乳酸エチル、３−メトキシブチルアセテート、３−メトキシ−１−ブタノール、３−メトキシプロピオン酸メチル、３−エトキシプロピオン酸エチル及びＮ−メチルピロリドンがより好ましい。
【０３１７】
溶剤（Ｅ）の含有量は、着色硬化性樹脂組成物の総量に対して、好ましくは７０〜９５質量％であり、より好ましくは７５〜９２質量％である。言い換えると、着色硬化性樹脂組成物の固形分は、好ましくは５〜３０質量％、より好ましくは８〜２５質量％である。溶剤（Ｅ）の含有量が前記の範囲にあると、塗布時の平坦性が良好になり、またカラーフィルタを形成した際に色濃度が不足しないために表示特性が良好となる傾向がある。
【０３１８】
＜レベリング剤（Ｈ）＞
レベリング剤（Ｈ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
前記のフッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
前記のフッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
レベリング剤（Ｈ）を含有する場合、その含有量は、着色硬化性樹脂組成物の総量に対して、好ましくは０．００１質量％以上０．２質量％以下であり、より好ましくは０．００２質量％以上０．１質量％以下、さらに好ましくは０．００５質量％以上０．０７質量％以下である。レベリング剤（Ｈ）の含有量が前記の範囲内にあると、カラーフィルタの平坦性を良好にすることができる。
【０３１９】
＜酸化防止剤（Ｊ）＞
着色剤の耐熱性及び耐光性を向上させる観点からは、酸化防止剤を単独又は２種以上を組み合わせて用いることが好ましい。酸化防止剤としては、工業的に一般に使用される酸化防止剤であれば特に限定はなく、フェノール系酸化防止剤、リン系酸化防止剤及び硫黄系酸化防止剤等を用いることができる。
前記フェノール系酸化防止剤としては、イルガノックス１０１０（Ｉｒｇａｎｏｘ  １０１０：ペンタエリスリトールテトラキス［３−（３，５−ジ−ｔｅｒｔ−ブチル−４−ヒドロキシフェニル）プロピオネート］、ＢＡＳＦ（株）製）、イルガノックス１０７６（Ｉｒｇａｎｏｘ  １０７６：オクタデシル−３−（３，５−ジ−ｔｅｒｔ−ブチル−４−ヒドロキシフェニル）プロピオネート、ＢＡＳＦ（株）製）、イルガノックス１３３０（Ｉｒｇａｎｏｘ  １３３０：３，３’，３’’，５，５’，５’’−ヘキサ−ｔｅｒｔ−ブチル−ａ，ａ’，ａ’’−（メシチレン−２，４，６−トリイル）トリ−ｐ−クレゾール、ＢＡＳＦ（株）製）、イルガノックス３１１４（Ｉｒｇａｎｏｘ  ３１１４：１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、ＢＡＳＦ（株）製）、イルガノックス３７９０（Ｉｒｇａｎｏｘ  ３７９０：１，３，５−トリス（（４−ｔｅｒｔ−ブチル−３−ヒドロキシ−２，６−キシリル）メチル）−１，３，５−トリアジン−２，４，６（１Ｈ，３Ｈ，５Ｈ）−トリオン、ＢＡＳＦ（株）製）、イルガノックス１０３５（Ｉｒｇａｎｏｘ  １０３５：チオジエチレンビス［３−（３，５−ジ−ｔｅｒｔ−ブチル−４−ヒドロキシフェニル）プロピオネート］、ＢＡＳＦ（株）製）、イルガノックス１１３５（Ｉｒｇａｎｏｘ  １１３５：ベンゼンプロパン酸、３，５−ビス（１，１−ジメチルエチル）−４−ヒドロキシ、Ｃ７−Ｃ９側鎖アルキルエステル、ＢＡＳＦ（株）製）、イルガノックス１５２０Ｌ（Ｉｒｇａｎｏｘ  １５２０Ｌ：４，６−ビス（オクチルチオメチル）−ｏ−クレゾール、ＢＡＳＦ（株）製）、イルガノックス３１２５（Ｉｒｇａｎｏｘ  ３１２５、ＢＡＳＦ（株）製）、イルガノックス５６５（Ｉｒｇａｎｏｘ  ５６５：２，４−ビス（ｎ−オクチルチオ）−６−（４−ヒドロキシ３’、５’−ジ−ｔｅｒｔ−ブチルアニリノ）−１，３，５−トリアジン、ＢＡＳＦ（株）製）、アデカスタブＡＯ−８０（アデカスタブＡＯ−８０：３，９−ビス（２−（３−（３−ｔｅｒｔ−ブチル−４−ヒドロキシ−５−メチルフェニル）プロピオニルオキシ）−１，１−ジメチルエチル）−２，４，８，１０−テトラオキサスピロ（５，５）ウンデカン、（株）ＡＤＥＫＡ製）、スミライザーＢＨＴ（Ｓｕｍｉｌｉｚｅｒ  ＢＨＴ、住友化学（株）製）、スミライザーＧＡ−８０（Ｓｕｍｉｌｉｚｅｒ  ＧＡ−８０、住友化学（株）製）、スミライザーＧＳ（Ｓｕｍｉｌｉｚｅｒ  ＧＳ、住友化学（株）製）、シアノックス１７９０（Ｃｙａｎｏｘ  １７９０、（株）サイテック製）及びビタミンＥ（エーザイ（株）製）等が挙げられる。
前記リン系酸化防止剤としては、イルガフォス１６８（Ｉｒｇａｆｏｓ  １６８：トリス（２，４−ジ−ｔｅｒｔ−ブチルフェニル）フォスファイト、ＢＡＳＦ（株）製）、イルガフォス１２（Ｉｒｇａｆｏｓ  １２：トリス［２−［［２，４，８，１０−テトラ−ｔｅｒｔ−ブチルジベンゾ［ｄ、ｆ］［１，３，２］ジオキサフォスフィン−６−イル］オキシ］エチル］アミン、ＢＡＳＦ（株）製）、イルガフォス３８（Ｉｒｇａｆｏｓ  ３８：ビス（２，４−ビス（１，１−ジメチルエチル）−６−メチルフェニル）エチルエステル亜りん酸、ＢＡＳＦ（株）製）、アデカスタブ３２９Ｋ（（株）ＡＤＥＫＡ製）、アデカスタブＰＥＰ３６（（株）ＡＤＥＫＡ製）、アデカスタブＰＥＰ−８（（株）ＡＤＥＫＡ製）、Ｓａｎｄｓｔａｂ  Ｐ−ＥＰＱ（クラリアント社製）、ウェストン６１８（Ｗｅｓｔｏｎ  ６１８、ＧＥ社製）、ウェストン６１９Ｇ（Ｗｅｓｔｏｎ  ６１９Ｇ、ＧＥ社製）、ウルトラノックス６２６（Ｕｌｔｒａｎｏｘ  ６２６、ＧＥ社製）及びスミライザーＧＰ（Ｓｕｍｉｌｉｚｅｒ  ＧＰ：６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１．３．２］ジオキサホスフェピン）（住友化学（株）製）等が挙げられる。
前記硫黄系酸化防止剤としては、例えば、チオジプロピオン酸ジラウリル、ジミリスチル又はジステアリール等のジアルキルチオジプロピオネート化合物及びテトラキス［メチレン（３−ドデシルチオ）プロピオネート］メタン等のポリオールのβ−アルキルメルカプトプロピオン酸エステル化合物等が挙げられる。
【０３２０】
＜その他の成分＞
本発明の着色硬化性樹脂組成物は、必要に応じて、充填剤、他の高分子化合物、密着促進剤、光安定剤、連鎖移動剤等、当該技術分野で公知の添加剤を含んでもよい。
【０３２１】
＜着色硬化性樹脂組成物の製造方法＞
本発明の着色硬化性樹脂組成物０は、染料溶解液（Ａ１）、樹脂（Ｂ）、重合性化合物（Ｃ）、重合開始剤（Ｄ）、及び溶剤（Ｅ）、並びに必要に応じて用いられる、レベリング剤（Ｈ）、重合開始助剤（Ｄ１）、酸化防止剤（Ｊ）、及びその他の成分を混合することにより調製できる。
本発明の着色硬化性樹脂組成物１は、染料溶解液（Ａ１）、染料（Ａ２）、樹脂（Ｂ）、重合性化合物（Ｃ）、重合開始剤（Ｄ）、及び溶剤（Ｅ）、並びに必要に応じて用いられる、レベリング剤（Ｈ）、重合開始助剤（Ｄ１）、酸化防止剤（Ｊ）、及びその他の成分を混合することにより調製できる。
本発明の着色硬化性樹脂組成物２は、染料溶解液（Ａ１）、樹脂（Ｂ）、重合性化合物（Ｃ）、重合開始剤（Ｄ）、無色の金属錯体（Ｆ）、及び溶剤（Ｅ）、並びに必要に応じて用いられる、レベリング剤（Ｈ）、重合開始助剤（Ｄ１）、酸化防止剤（Ｊ）、及びその他の成分を混合することにより調製できる。
【０３２２】
顔料（Ｐ）を含む場合の顔料は、予め溶剤（Ｅ）の一部又は全部と混合し、顔料の平均粒子径が０．２μｍ以下程度となるまで、ビーズミル等を用いて分散させることが好ましい。この際、必要に応じて前記顔料分散剤、樹脂（Ｂ）の一部又は全部を配合してもよい。このようにして得られた顔料分散液に、残りの成分を、所定の濃度となるように混合することにより、目的の着色硬化性樹脂組成物を調製できる。
染料溶解液（Ａ１）や染料（Ａ２）等の着色剤（Ａ）は、予め溶剤（Ｅ）の一部又は全部に溶解させて溶液を調製することが好ましい。該溶液を、孔径０．０１〜１μｍ程度のフィルタでろ過することが好ましい。
混合後の着色硬化性樹脂組成物を、孔径０．０１〜１０μｍ程度のフィルタでろ過することが好ましい。
【０３２３】
＜カラーフィルタの製造方法＞
本発明の着色硬化性樹脂組成物から着色パターンを製造する方法としては、フォトリソグラフ法、インクジェット法、印刷法等が挙げられ、好ましくはフォトリソグラフ法が挙げられる。フォトリソグラフ法は、前記着色硬化性樹脂組成物を基板に塗布し、乾燥させて着色組成物層を形成し、フォトマスクを介して該着色組成物層を露光して、現像する方法である。フォトリソグラフ法において、露光の際にフォトマスクを用いないこと、及び／又は現像しないことにより、上記着色組成物層の硬化物である着色塗膜を形成することができる。このように形成した着色パターンや着色塗膜が本発明のカラーフィルタである。
作製するカラーフィルタの膜厚は、特に限定されず、目的や用途等に応じて適宜調整することができ、通常０．１〜３０μｍであり、好ましくは０．１〜２０μｍであり、より好ましくは０．５〜６μｍである。
【０３２４】
基板としては、石英ガラス、ホウケイ酸ガラス、アルミナケイ酸塩ガラス、表面をシリカコートしたソーダライムガラス等のガラス板や、ポリカーボネート、ポリメタクリル酸メチル、ポリエチレンテレフタレート等の樹脂板、シリコン及び前記基板上にアルミニウム、銀、銀／銅／パラジウム合金薄膜等を形成したものが用いられる。これらの基板上には、別のカラーフィルタ層、樹脂層、トランジスタ及び回路等が形成されていてもよい。
【０３２５】
フォトリソグラフ法による各色画素の形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色組成物層を得る。
塗布方法としては、スピンコート法、スリットコート法、スリット  アンド  スピンコート法等が挙げられる。
加熱乾燥を行う場合の温度は、３０〜１２０℃が好ましく、５０〜１１０℃がより好ましい。また加熱時間としては、１０秒間〜６０分間であることが好ましく、３０秒間〜３０分間であることがより好ましい。
減圧乾燥を行う場合は、５０〜１５０Ｐａの圧力下、２０〜２５℃の温度範囲で行うことが好ましい。
着色組成物層の膜厚は、特に限定されず、目的とするカラーフィルタの膜厚に応じて適宜選択すればよい。
【０３２６】
次に、着色組成物層は、目的の着色パターンを形成するためのフォトマスクを介して露光される。該フォトマスク上のパターンは特に限定されず、目的とする用途に応じたパターンが用いられる。
露光に用いられる光源としては、２５０〜４５０ｎｍの波長の光を発生する光源が好ましい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。具体的には、光源としては、水銀灯、発光ダイオード、メタルハライドランプ、ハロゲンランプ等が挙げられる。
露光面全体に均一に平行光線を照射することや、フォトマスクと着色組成物層が形成された基板との正確な位置合わせを行うことができるため、マスクアライナ及びステッパ等の露光装置を使用することが好ましい。
露光後の着色組成物層を現像液に接触させて現像することにより、基板上に着色パターンが形成される。現像により、着色組成物層の未露光部が現像液に溶解して除去される。現像液としては、例えば、水酸化カリウム、炭酸水素ナトリウム、炭酸ナトリウム、水酸化テトラメチルアンモニウム等のアルカリ性化合物の水溶液が好ましい。これらのアルカリ性化合物の水溶液中の濃度は、好ましくは０．０１〜１０質量％であり、より好ましくは０．０３〜５質量％である。さらに、現像液は、界面活性剤を含んでいてもよい。
現像方法は、パドル法、ディッピング法及びスプレー法等のいずれでもよい。さらに現像時に基板を任意の角度に傾けてもよい。
現像後は、水洗することが好ましい。
さらに、得られた着色パターンに、ポストベークを行うことが好ましい。ポストベーク温度としては、１５０〜２５０℃が好ましく、１６０〜２３５℃がより好ましい。ポストベーク時間としては、１〜１２０分間が好ましく、１０〜６０分間がより好ましい。
【０３２７】
本発明の着色硬化性樹脂組成物を用いることにより、特に高明度なカラーフィルタを製造できる。該カラーフィルタは、表示装置（例えば、液晶表示装置、有機ＥＬ装置、電子ペーパー等）及び固体撮像素子に用いられるカラーフィルタとして有用である。
【実施例】
【０３２８】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【０３２９】
以下に、本発明を実施例に基づいて具体的に説明するが、本発明はこれらの実施例により限定されるものではない。例中、含有量ないし使用量を表す％及び部は、特記しない限り、質量基準である。
【０３３０】
［実施例１］
ビス（トリフルオロメタンスルホニル）イミドリチウム（東京化成工業（株）製）２５部に、プロピレングリコールモノメチルエーテルアセテート（以下、ＰＧＭＥＡと略す。（株）ダイセル製）／ジアセトンアルコール（以下、ＤＡＡと略す。ＫＨネオケム（株）製）＝１０／９０（重量比）の混合溶媒（以下、混合溶媒Ａと略す）４５０部を加え、室温で１０分撹拌し、完溶させた。式（Ｉ−１）で表される化合物２５部を加え、さらに室温で１３時間撹拌した。得られた溶液に、セライト５３５（林純薬工業（株）製）３．２部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−１）を４７０．０部得た。
【０３３１】
［実施例２］
ビス（トリフルオロメタンスルホニル）イミドリチウム（東京化成工業（株）製）２５部に４５０部の混合溶媒Ａを加え、室温で１０分撹拌し、完溶させた。式（Ｉ−１１９）で表される化合物２５部を加え、さらに室温で１３時間撹拌した。得られた溶液に、セライト５３５（林純薬工業（株）製）３．２部を加え、さらに室温で１時間撹拌した。得られた溶液を、桐山濾紙Ｎｏ．５Ｂを通して濾過し、得られた溶液をさらに桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−２）を４７０．０部得た。
【０３３２】
［実施例３］
ビス（トリフルオロメタンスルホニル）イミドリチウム（東京化成工業（株）製）５．０部にＰＧＭＥＡ（（株）ダイセル製）４７０部を加え、室温で１０分撹拌し、完溶させた。式（Ｉ−１５５）で表される化合物２５部を加え、さらに室温で１３時間撹拌した。得られた溶液に、セライト５３５（林純薬工業（株）製）５．３部を加え、さらに室温で１時間撹拌した。得られた溶液を、桐山濾紙Ｎｏ．５Ｃを通して濾過した。得られた濾液をさらに窒素０．０５ＭＰａ加圧下で超高分子量ポリエチレン（ＵＰＥ）メンブレンディスクフィルターＣＷＵＡ０４７００（１μｍ）、ＣＷＡＺ０４７００（０．０５μｍ）（日本インテグリス（株）製）を通して濾過し、染料溶解液（Ａ１−３）を４７０．０部得た。
【０３３３】
［実施例４］
ビス（トリフルオロメタンスルホニル）イミドリチウム（東京化成工業（株）製）２５部に４５０部の混合溶媒Ａを加え、室温で１０分撹拌し、完溶させた。式（Ｉ−１６０）で表される化合物２５部を加え、さらに室温で１３時間撹拌した。得られた溶液に、セライト５３５（林純薬工業（株）製）３．２部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−４）を４７０．０部得た。
【０３３４】
［実施例５］
ビス（トリフルオロメタンスルホニル）イミドリチウム（東京化成工業（株）製）２５部に４５０部の混合溶媒Ａを加え、室温で１０分撹拌し、完溶させた。式（Ｉ−１６１）で表される化合物２５部を加え、さらに室温で１３時間撹拌した。得られた溶液に、セライト５３５（林純薬工業（株）製）３．２部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−５）を４７０．０部得た。
【０３３５】
［実施例６］
式（Ｉ−１）で表される化合物２５部に４４５．７部の混合溶媒Ａを加え、室温で３０分撹拌し、完溶させた。得られた溶液に、３−メタクリロキシプロピルトリメトキシシラン（ＫＢＭ−５０３：信越化学（株）製）２５部を加え、さらに室温で１５時間撹拌した。得られた溶液に、セライト５３５（林純薬工業（株）製）５．３部を加え、さらに室温で１時間撹拌した。得られた溶液を、桐山濾紙Ｎｏ．５Ｂを通して濾過し、得られた濾液をさらに桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−６）を４８５部得た。
【０３３６】
［実施例７］
トリス（トリフルオロメタンスルホニル）メチドリチウム（セントラル硝子（株）製）５．０部にＰＧＭＥＡ（（株）ダイセル製）４７０部を加え、室温で１０分撹拌し、完溶させた。式（Ｉ−１５５）で表される化合物２５部を加え、さらに室温で１３時間撹拌した。得られた溶液に、キョーワード７００ＳＥＮ−Ｓ（協和化学工業（株）製）５．３部を加え、さらに室温で１時間撹拌した。得られた溶液を、桐山濾紙Ｎｏ．５Ｃを通して濾過した。得られた濾液をさらに窒素０．０５ＭＰａ加圧下で超高分子量ポリエチレン（ＵＰＥ）メンブレンディスクフィルターＣＷＵＡ０４７００（１μｍ）、ＣＷＡＺ０４７００（０．０５μｍ）（日本インテグリス（株）製）を通して濾過し、染料溶解液（Ａ１−７）を４７０．０部得た。
【０３３７】
［実施例８］
ビス（トリフルオロメタンスルホニル）イミドリチウム（東京化成工業（株）製）２５部に４５０部の混合溶媒Ａを加え、室温で１０分撹拌し、完溶させた。式（Ｉ−１６１）で表される化合物２５部を加え、さらに室温で１３時間撹拌した。得られた溶液に、キョーワード２０００（協和化学工業（株）製）３．２部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−８）を４７０．０部得た。
【０３３８】
［実施例９］
ビス（トリフルオロメタンスルホニル）イミドリチウム（東京化成工業（株）製）２５部に４５０部の混合溶媒Ａを加え、室温で１０分撹拌し、完溶させた。式（Ｉ−１）で表される化合物２５部を加え、さらに室温で１３時間撹拌した。得られた溶液に、キョーワード５００ＳＨ（協和化学工業（株）製）３．２部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−９）を４７０．０部得た。
【０３３９】
［実施例１０］
式（Ｉ−１）で表される化合物２５部に４４５．７部の混合溶媒Ａを加え、室温で３０分撹拌し、完溶させた。得られた溶液に、３−メタクリロキシプロピルトリメトキシシラン（ＫＢＭ−５０３：信越化学（株）製）２５部を加え、さらに室温で１５時間撹拌した。得られた溶液に、キョーワード５００ＳＨ（協和化学工業（株）製）５．３部を加え、さらに室温で１時間撹拌した。得られた溶液を、桐山濾紙Ｎｏ．５Ｂを通して濾過し、得られた濾液をさらに桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−１０）を４８５部得た。
【０３４０】
［実施例１１］
ビス（３，５−ジ−ｔｅｒｔ−ブチルサリチル酸）亜鉛（ＢＯＮＴＲＯＮ（登録商標）  Ｅ−８４（オリエント化学工業（株）製））２５部に４５０部の混合溶媒Ａを加え、室温で１０分撹拌し、完溶させた。式（Ｉ−１６１）で表される化合物２５部を加え、さらに室温で１３時間撹拌した。得られた溶液に、キョーワード２０００（協和化学工業（株）製）３．２部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−１１）を４７０．０部得た。
【０３４１】
［比較例１］
ＰＧＭＥＡ（（株）ダイセル製）４８５部に式（Ｉ−１５５）で表される化合物１５部を加え、室温で５０時間撹拌した。式（Ｉ−１５５）で表される化合物は完溶しておらず、溶液が濁っていた。得られた溶液を、桐山濾紙Ｎｏ．５Ｃを通して濾過したが、乾燥後の残渣重量が１２部あり、溶け残っていることが明らかとなった。
【０３４２】
［比較例２］
４７５部の混合溶媒Ａに、式（Ｉ−１）で表される化合物２５部を加え、室温で１５時間撹拌し、セライト５３５（林純薬工業（株）製）５．３部を加え、さらに室温で１時間撹拌した。得られた溶液を、桐山濾紙Ｎｏ．５Ｂを通して濾過し、得られた溶液をさらに桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）通して濾過し、染料溶解液（Ａ１−Ｒ２）を４８５部得た。
【０３４３】
［比較例３］
４７５部の混合溶媒Ａに、式（Ｉ−１６０）で表される化合物２５部を加え、室温で１５時間撹拌し、セライト５３５（林純薬工業（株）製）５．３部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−Ｒ３）を４８５部得た。
【０３４４】
［比較例４］
４７５部の混合溶媒Ａに、式（Ｉ−１６１）で表される化合物２５部を加え、室温で１５時間撹拌し、セライト５３５（林純薬工業（株）製）５．３部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−Ｒ４）を４８５部得た。
【０３４５】
［比較例５］
４７５部の混合溶媒Ａに、式（Ｉ−１１９）で表される化合物２５部を加え、室温で１５時間撹拌し、セライト５３５（林純薬工業（株）製）５．３部を加え、さらに室温で１時間撹拌した。得られた溶液を、桐山濾紙Ｎｏ．５Ｂを通して濾過し、得られた溶液をさらに桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−Ｒ５）を４８５部得た。
【０３４６】
［比較例６］
４７５部の混合溶媒Ａに、式（Ｉ−１６１）で表される化合物２５部を加え、室温で１５時間撹拌し、キョーワード２０００（協和化学工業（株）製）５．３部を加え、さらに室温で１時間撹拌した。得られた溶液を、桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）を通して濾過し、染料溶解液（Ａ１−Ｒ６）を４８５部得た。
【０３４７】
［比較例７］
４７５部の混合溶媒Ａに、式（Ｉ−１）で表される化合物２５部を加え、室温で１５時間撹拌し、キョーワード５００ＳＨ（協和化学工業（株）製）５．３部を加え、さらに室温で１時間撹拌した。得られた溶液を、桐山濾紙Ｎｏ．５Ｂを通して濾過し、得られた溶液をさらに桐山濾紙Ｎｏ．５Ｃを通して濾過した。得られた濾液をさらに窒素０．０５ＭＰａ加圧下でＰＴＦＥメンブレンディスクフィルターＰＴＡＷ０４７００（１μｍ）、Ｓ４４２２Ｍ０２２Ｙ１１（０．０５μｍ）（日本インテグリス（株）製）通して濾過し、染料溶解液（Ａ１−Ｒ７）を４８５部得た。
【０３４８】
〈経時安定性の確認〉
実施例１〜６および比較例２〜５でそれぞれ得られた染料溶解液を、−２０℃、１０℃、２３℃、４０℃の各温度で保管し、１週間後に析出物の有無を目視で確認した。結果を表１に示す。「○」は析出物が確認されないことを、「×」は析出物が確認されたことを意味する。
【０３４９】
【表１】
2017128709.tif 000094
【産業上の利用可能性】
【０３５０】
本発明に係る染料溶解液の製造方法によれば、経時安定性に優れた染料溶解液を製造することが可能となるため、得られる染料溶解液において、経時変化に伴う析出物の生成を抑制することができる。このように経時安定性に優れた染料溶解液は、更に樹脂（Ｂ）と、重合性化合物（Ｃ）と、重合開始剤（Ｄ）と混合して着色硬化性樹脂組成物とすることができ、該着色硬化性樹脂組成物を用いて、効率良くカラーフィルタや表示装置を製造することが可能となる。